(57)【特許請求の範囲】
【請求項１】
親水性繊維と吸水性ポリマーとを有する吸収体であり、該吸収体の厚みの２０％以上１００％以下の深さの凹部を有する吸収体であって、
前記吸収体における［親水性繊維の質量］／［吸水性ポリマーの質量］で表される質量比が１／５以上１／０．０１以下であり、
前記吸水性ポリマーは、６０％以下の膨潤倍率で、下記組成の人工尿４０ｇの２ｋＰａ加圧下での通液速度が１００ｇ／分以下である吸収体。
人工尿組成：尿素１．９４％，塩化ナトリウム０．８０％，塩化カルシウム０．０６％，硫酸マグネシウム０．１１％，リン酸二水素アンモニウム０．０８５％，リン酸水素二アンモニウム０．０１５％，イオン交換水９６．９９％。
【請求項２】
前記吸水性ポリマーは、粒径が１５０ミクロン以下の粒子の割合が１％以上１０％以下である請求項１記載の吸収体。
【請求項３】
前記吸水性ポリマーは、可溶分を１％以上１５％以下含んでいる請求項１又は２記載の吸収体。
【請求項４】
平面視した前記吸収体の面積に対して平面視した前記凹部の総面積が１０％以上５０％以下である請求項１〜３のいずれか１項に記載の吸収体。
【請求項５】
前記吸収体の厚みが０．５ｍｍ以上２０ｍｍ以下である請求項１〜４のいずれか１項に記載の吸収体。
【請求項６】
前記凹部の幅は１ｍｍ以上２０ｍｍ以下である請求項１〜５のいずれか１項に記載の吸収体。
【請求項７】
前記吸収体は、前記凹部の底部における坪量が、該凹部の底部以外の部分における坪量より低い請求項１〜６のいずれか１項に記載の吸収体。
【請求項８】
前記凹部は、０．２ｃｍ2以上の面積を有する凹部の総面積が、全凹部の総面積の５０％以上１００％以下である請求項１〜７のいずれか１項に記載の吸収体。
【請求項９】
前記吸水性ポリマーが、排泄部領域に１００ｇ／ｍ2以上５００ｇ／ｍ2以下の坪量で存在する請求項１〜８のいずれか１項に記載の吸収体。
【請求項１０】
「排泄部領域の凹部の空間体積」≦「排泄部領域に存在する１５０ミクロン以下の吸水性ポリマーの飽和膨潤体積」の関係を満たす請求項１〜９のいずれか１項に記載の吸収体。
【請求項１１】
肌当接面側に配置される液透過性の表面シートと、
非肌当接面側に配置される液不透過性の裏面シートと、
前記両シートに介在配置される吸収体とを備え、
前記吸収体が、請求項１〜１０のいずれか１項に記載の吸収体である吸収性物品。
【請求項１２】
前記吸収体の前記表面シート側に前記凹部が存在する請求項１１記載の吸収性物品。
【請求項１３】
前記吸収体の前記裏面シート側に前記凹部が存在する請求項１１記載の吸収性物品。
【請求項１４】
前記表面シートと前記吸収体との間に中間シートが配置される請求項１１〜１３のいずれか１項に記載の吸収性物品。
【請求項１５】
前記裏面シートと前記吸収体との間に中間シートが配置される請求項１１〜１４のいずれか１項に記載の吸収性物品。
【請求項１６】
前記中間シートの吸収体側に空間が存在する請求項１４又は１５記載の吸収性物品。
【発明の詳細な説明】
【技術分野】
【０００１】
本発明は吸収体および吸収性物品に関する。
【背景技術】
【０００２】
使い捨ておむつ等の吸収性物品においては、各部材の材料や構造を改良し、その機能や着用感の向上が図られてきた。吸収性物品に用いる吸収体についても、かかる改良を企図して開発がなされ、使用状況や物品の種類に応じて機能性を高めたものが種々提案されてきた。
【０００３】
特許文献１には、２ｋＰａでの加圧下吸収量が２０ｇ／ｇ以上であり且つ２ｋＰａでの加圧下通液速度が５０ｍｌ／ｍｉｎ未満である吸水性ポリマーを含んで構成される吸収体を備えた吸収性物品、及びこの吸水性ポリマーが配された領域が吸収体の平面方向に相互に離間させて複数形成される吸収性物品が開示されている。特定の物性を有する吸水性ポリマーを平面方向に離間させて複数配置することにより、防漏効果及び／又は通気性を高めている。
【０００４】
特許文献２には、吸収性物品に、２０ｇ／ｃｍ2の加圧下における通液性が１ｍｌ／ｍｉｎ以上である吸水性樹脂が用いられていること、また、吸水量が３２±５ｍｌ／ｇの範囲にある吸水性樹脂が用いられていることが記載されている。
【先行技術文献】
【特許文献】
【０００５】
【特許文献１】特開２００９−７２４２１号公報
【特許文献２】特開２００１−２３９１５９号公報
【発明の概要】
【発明が解決しようとする課題】
【０００６】
しかしながら、特許文献１に開示された吸収性物品は、繰り返しの排せつによる吸収において吸収速度が非常に速いものの、防漏効果（高吸収量や低液戻り量）の観点からは改善の余地があった。
また、特許文献２に開示された吸収性物品を構成する吸収体には、複数の凹部が配置されてないので、繰り返しの排せつ中に吸水性樹脂がゲルブロキングし、防漏効果（高吸収量や低液戻り量）は不十分であった。
【０００７】
本発明の課題は、長時間の使用により繰り返し供給される液体、例えば水性液体、又は尿、経血もしくは汗などの体液等に対して良好な吸収性能を有し、繰り返しの排泄液の吸収において高吸収量と低液残り量とを両立することができる吸収体及び吸収性物品を提供することにある。
【課題を解決するための手段】
【０００８】
本発明は、親水性繊維と吸水性ポリマーとを有する吸収体であり、該吸収体の厚みの２０％以上１００％以下の深さの凹部を有する吸収体であって、前記吸収体における［親水性繊維の質量］／［吸水性ポリマーの質量］で表される質量比が１／５以上１／０．０１以下であり、
前記吸水性ポリマーは、６０％以下の膨潤倍率で、下記組成の人工尿４０ｇの２ｋＰａ加圧下での通液速度が１００ｇ／分以下である吸収体。
人工尿組成：尿素１．９４％，塩化ナトリウム０．８０％，塩化カルシウム０．０６％，硫酸マグネシウム０．１１％，リン酸二水素アンモニウム０．０８５％，リン酸水素二アンモニウム０．０１５％，イオン交換水９６．９９％。
【０００９】
また本発明は、肌当接面側に配置される液透過性の表面シートと、非肌当接面側に配置される液不透過性の裏面シートと、両シートに介在配置された吸収体とを備え、この吸収体に本発明の上記吸収体を用いた吸収性物品を提供する。
【発明の効果】
【００１０】
本発明の吸収体および吸収性物品は、凹部を有する吸収体に低膨潤倍率でゲルブロッキングを引き起こす様な架橋が弱い吸水性ポリマーを使用することにより、繰り返しの排せつにおいて、凹部が膨潤した吸水性ポリマーで埋まるまではゲルブロッキングを抑制しつつ液を拡散して高吸収性を発揮し、凹部が膨潤した吸水性ポリマーで埋まるとゲルブロッキングを引き起こし間隙水を肌側に透過させず低液戻り性を発揮するといった優れた作用効果を奏する。
【図面の簡単な説明】
【００１１】
【図１】図１は、本発明の吸収体の一実施形態を示す図であり、図１（ａ）は斜視図、図１（ｂ）は、断面図である。
【図２】図２は、吸水性ポリマーの膨潤倍率と２ｋＰａ加圧下の通液速度の関係を示す概念図である。
【図３】図３は、本発明の吸収体及び吸収性物品の作用効果の説明図である。
【図４】図４は、本発明の吸収性物品の一実施形態である使い捨ておむつを一部破断して示す平面図である。
【図５】図５は、本発明の吸収体及び吸収性物品の他の実施形態を示す一部破断平面図（図４相当図）である。
【図６】図６は、２ｋＰａ加圧下の通液速度の測定方法の説明図である。
【図７】図７は、実施例及び比較例で用いた吸収体の構成の説明図である。
【発明を実施するための形態】
【００１２】
以下、本発明に係る吸収体及び吸収性物品をその好ましい実施形態に基づき、図面を参照しながら説明する。
図１に示すように、本発明の一実施形態である吸収体１０は、パルプ繊維等の親水性繊維２１と吸水性ポリマー２２とを有し、［親水性繊維の質量］／［吸水性ポリマーの質量］で表される質量比が、１／５以上、好ましくは１／３以上、更に好ましくは１／２以上、そして、１／０．０１以下、好ましくは１／０．１以下、更に好ましくは１／０．５以下、より具体的には、１／５以上１／０．０１以下であり、好ましくは１／３以上１／０．１以下であり、より好ましくは１／２以上１／０．５以下である。この吸収体１０は、例えば、積繊して成形される親水性繊維２１の成形体中に吸水性ポリマー２２が分散されているものである。または、積繊して成形される親水性繊維２１の層の間に吸水性ポリマー２２が分散されているものであってもよい。
前記質量比は、親水性繊維２１の成形体中や親水性繊維２１の層間に吸水性ポリマー２２を担持する観点から、上記各範囲の下限値以上であることが好ましく、吸収容量が不十分になることを防止する観点から、上記範囲の上限値以下であることが好ましい。
【００１３】
本発明で用いる吸水性ポリマー２２は、人工尿の最大吸収量が、２４ｇ／ｇ以上、好ましくは２５ｇ／ｇ以上、更に好ましくは２６ｇ／ｇ以上、特に好ましくは２７ｇ／ｇ以上、そして、４０ｇ／ｇ以下、好ましくは３８ｇ／ｇ以下、更に好ましくは３６ｇ／ｇ以下、特に好ましくは３４ｇ／ｇ以下、より具体的には、２４ｇ／ｇ以上４０ｇ／ｇ以下、好ましくは２５ｇ／ｇ以上３８ｇ／ｇ以下、さらに好ましくは２６ｇ／ｇ以上３６ｇ／ｇ以下、特に好ましくは２７ｇ／ｇ以上３４ｇ／ｇ以下である。
上記吸水性ポリマー２２の最大吸収量を、上記各範囲の下限以上とすることで、液体を十分に吸収することが容易となり、吸収体１０の吸収容量が充分となり液戻り量が少なくなる。吸水性ポリマー２２の最大吸収量が多すぎて困ることはないが、上記各範囲の上限以下であることが好ましい。
【００１４】
また、本発明においては、吸水性ポリマーとして、比較的低い膨潤倍率において液の通過性を損なうものを用いる。
具体的には、最大膨潤時の膨潤倍率に対して６０％以下の膨潤倍率で、下記組成の人工尿４０ｇの２ｋＰａ加圧下での通液速度が１００ｇ／分以下である吸水性ポリマーを用いる。
吸水性ポリマーは、膨潤倍率が高くなるほど、加圧下の通液速度が減少する。従って、６０％以下の膨潤倍率で、２ｋＰａ加圧下での通液速度が１００ｇ／分以下であれば、必然的に、６０％の膨潤倍率における同通液速度も１００ｇ／分以下である。本発明においては、６０％以下という低い低膨潤倍率の状態においても、１００ｇ／分以下という低い加圧下通液速度を示す吸水性ポリマーを用いる。
人工尿組成：尿素１．９４％，塩化ナトリウム０．８０％，塩化カルシウム０．０６％，硫酸マグネシウム０．１１％，リン酸二水素アンモニウム０．０８５％，リン酸水素二アンモニウム０．０１５％，イオン交換水９６．９９％。
前述した人工尿の最大吸収量を求める際にも、この組成の人工尿を用いる。
【００１５】
最大膨潤時とは、人工尿中に吸水性ポリマーを充分浸漬し、吸水性ポリマーの吸収量（Ｖ∞）が変化しなくなった状態を指す。また、この状態における膨潤倍率が１００％である。一方、ある時間ｔにおける吸水性ポリマーの吸収量をＶtとすると、時間ｔでの膨潤倍率は下記式で表される。
膨潤倍率（％）＝（Ｖt／Ｖ∞）×１００
最大膨潤時の膨潤倍率に対して６０％の膨潤倍率における２ｋＰａ加圧下の通液速度の測定方法は、実施例において後述する。
図２は、本発明で用いる吸水性ポリマーの好ましい一例について、膨潤倍率と、各膨潤倍率における２ｋＰａの加圧下の通液速度との関係を、従来汎用されている２種類の吸水性ポリマーの場合と共に示す概念図である。
【００１６】
本発明で用いる吸水性ポリマーは、膨潤倍率６０％（あるいは、６０％を挟む２点の直線補正から６０％に換算しても良い）の状態における、２ｋＰａの荷重下における排せつ液（人工尿４０ｇ）の２ｋＰａ加圧下の通液速度が、１００ｇ／分以下であり、好ましくは５０ｇ／分以下、更に好ましくは３０ｇ／分以下である。下限については、１ｇ／分以上が好ましく、より好ましくは３ｇ／分以上、更に好ましくは５ｇ／分以上である。より具体的に好ましい範囲を示すと、１ｇ／分以上１００ｇ／分以下であり、好ましくは３ｇ／分以上５０ｇ／分以下、より好ましくは５ｇ／分以上５０ｇ／分以下であり、特に好ましくは５ｇ／分以上３０ｇ／分以下である。
【００１７】
本発明で用いる吸水性ポリマーは、前記の通液速度が、膨潤倍率６０％未満の状態において、２ｋＰａの荷重下における排せつ液（人工尿４０ｇ）の２ｋＰａ加圧下の通液速度が、１００ｇ／分以下であることが好ましく、好ましくは５０ｇ／分以下、更に好ましくは３０ｇ／分以下が好ましい。下限については、１ｇ／分以上が好ましく、より好ましくは３ｇ／分以上、更に好ましくは５ｇ／分以上である。より具体的に好ましい範囲を示すと、１ｇ／分以上１００ｇ／分以下であり、好ましくは３ｇ／分以上５０ｇ／分以下、より好ましくは５ｇ／分以上５０ｇ／分以下であり、特に好ましくは５ｇ／分以上３０ｇ／分以下である。下記の範囲内の値を示すことがより好ましい。
【００１８】
尚、加圧値の２ｋＰａは、乳児が吸収体１０の着用時に吸収体１０を加圧するときの平均的な圧力の一例である。
一般に、市販されている吸水性ポリマーは、図２中に示す吸収性ポリマー（１）のように、吸水性ポリマー（あるいはその前駆体）の表面架橋度を高めることにより、極力ゲルブロッキングを起こさず通液速度を向上させた設計を行っている（膨潤倍率１００％でも２ｋＰａ加圧下の通液速度は１００ｇ／分以上）。この様な吸水性ポリマーは、吸水量を犠牲にして通液性を付与させているため、吸収体１０に使用すると、繰り返しの排せつによる吸収において吸収速度が非常に速いものの、吸収容量が少なく高吸収量や低液戻り量を期待するには不十分なものとなる。
【００１９】
また、前述の特許文献１、２に開示されている吸水性ポリマーは、図２中に示す吸収性ポリマー（２）のように、膨潤倍率１００％でゲルブロッキングを起こす設計になっており、膨潤倍率６０％以下では２ｋＰａ加圧下の通液速度は１００ｇ／分以上とゲルブロッキングを起こさない。この様な吸水性ポリマーを吸収体１０に使用すると、繰り返しの排せつによる吸収において吸収速度は速く吸収容量は多いものの、低液戻り量を期待するには不十分である。液戻り現象の対象となる吸収体１０の特定部位に存在する吸水性ポリマーの利用効率（ここでは、膨潤倍率と同じ意味）は５０〜１００％であり、その特定部位に存在する間隙水の肌側への移動を効果的に抑制するためには、低利用効率５０〜７０％でゲルブロッキングが起こる状態となる吸水性ポリマーが必要となる。
【００２０】
２ｋＰａ加圧下の通液速度が上記範囲に設定された吸水性ポリマー２２は、低利用効率においてゲルブロッキングを引き起こす状態となる。したがって、液（例えば、尿）が排出された状況の下、着用者の荷重が吸収体１０にかけられた加圧下において、本発明の吸収体とは異なり、凹部１１がない吸収体では、ゲルブロッキングが起こり、液の吸収体内部への拡散は著しく低下し、吸収体の吸収容量は少なくまた液戻り量が多くなる。これに対して、本発明の吸収体は、例えば、図１に示すように、吸収体１０の厚みＴの２０％以上１００％以下の深さＤを有する凹部として、凹部１１を備えており、凹部１１を有する吸収体１０では、凹部１１の内側に吸水性ポリマー２２がはみ出し吸水性ポリマー２２によって凹部１１が塞がれるまでは、凹部１１（液の通り道）が確保される。よって、凹部１１における通液性が確保されている間、液を素早く吸収体内部に広く拡散させることができる。よって、吸収体の吸収容量は多くなる。そして、凹部１１の内側に吸水性ポリマー２２がはみ出し吸水性ポリマー２２によって凹部１１が塞がれると、ゲルブロッキングが起こり、液の吸収体内部への拡散は著しく低下する。この時、ゲルブロッキングにより、液戻り現象の対象となる吸収体１０の特定部位に存在する間隙水の肌側への移動は効果的に抑制される。よって、液戻り量は少なくなる。
従って、吸水性ポリマー２２の２ｋＰａ加圧下の通液速度は、低利用効率（即ちここでは６０％以下）でゲルブロッキングが起こる状態となることが必要となる。２ｋＰａ加圧下の通液速度の上限は、通液性が発現しない状態を反映している。また、下限よりも２ｋＰａ加圧下の通液速度が低い場合、凹部１１での通液性だけでは、液を十分に拡散できない。よって、２ｋＰａ加圧下の通液速度は、前述の範囲とした。
【００２１】
上記吸収体１０の厚みＴは、０．５ｍｍ以上が好ましく、より好ましくは１ｍｍ以上、更に好ましくは１．５ｍｍ以上であり、そして、２０ｍｍ以下が好ましく、より好ましくは１０ｍｍ以下、更に好ましくは５ｍｍ以下であり、より具体的には、０．５ｍｍ以上２０ｍｍ以下であることが好ましく、より好ましくは１ｍｍ以上１０ｍｍ以下であり、更に好ましくは１．５ｍｍ以上５ｍｍ以下である。吸収体１０の厚みＴが薄すぎると十分な吸収量を確保することが難しくなって長時間の着用が困難になり、厚すぎると吸収体の身体へのフィット感（身体適合性）が低下する。
【００２２】
上記吸収体１０は、その一面側に凹部１１を有している。凹部１１は、溝であることが好ましい。凹部１１は、例えば、吸収体１０の長手方向（Ｙ方向）に延びる複数本の縦溝１１Ａを有し、長手方向と直交する幅方向（Ｘ方向）に延びる複数本の横溝１１Ｂを有する。この横溝１１Ｂは、例えば、長手方向の１列ごとに長手方向の配置位置をずらして配置されている。これらの縦溝１１Ａおよび横溝１１Ｂは繋がっており連続した溝（凹部）となっている。なお、凹部１１の配置形態は種々の形態を採用することが可能であり、例えば、一部が斜め格子状に配置されていてもよいし、曲線状であってもよい。
【００２３】
上記凹部１１の深さＤは、吸収体１０の厚みＴの、２０％以上が好ましく、より好ましくは２５％以上、更に好ましくは３０％以上、特に好ましくは５０％以上であり、そして、１００％以下が好ましく、より好ましくは９０％以下、更に好ましくは８０％以下、より具体的には、２０％以上１００％以下であり、好ましくは２５％以上１００％以下であり、より好ましくは３０％以上１００％以下、更に好ましくは５０％以上１００％以下、あるいは、２０％以上９０％以下であり、好ましくは２０％以上８０％以下であり、より好ましくは３０％以上８０％以下、更に好ましくは５０％以上８０％以下である。凹部１１の深さが上記各範囲より大きくすることで、凹部１１が、吸収体１０に供給される液体により、すぐに埋まることが防止され、吸収が不十分となる。また、凹部１１の深さＤは、全て同じ深さでなくても良い。
【００２４】
また、平面視した吸収体１０の面積（分立した各ブロック１２の総面積と凹部１１の総面積の和）に対して平面視した凹部１１の総面積は、１０％以上が好ましく、より好ましくは１２％以上、更に好ましくは１５％以上、特に好ましくは２０％以上であり、そして、５０％以下が好ましく、より好ましくは４０％以下、更に好ましくは３５％以下であり、より具体的には、１０％以上５０％以下であることが好ましく、より好ましくは１２％以上４０％以下であり、更に好ましくは１５％以上３５％以下、特に好ましくは２０％以上３５％以下である。凹部１１の総面積が１０％よりも少なすぎると、供給される液体によりすぐに凹部１１が埋まり吸収が不十分となる。一方、凹部１１の総面積が大きくなりすぎると、液体の拡散性は高まり、液体が素抜け（液体が吸収体中に溜まらずに素通りする現象）することになる。
【００２５】
上記凹部１１（縦溝１１Ａ，横溝１１Ｂ等）の幅は、１ｍｍ以上が好ましく、より好ましくは２ｍｍ以上、更に好ましくは３ｍｍ以上であり、そして、２０ｍｍ以下が好ましく、より好ましくは１５ｍｍ以下、更に好ましくは１２ｍｍ以下、特に好ましくは１０ｍｍ以下であり、より具体的には、１ｍｍ以上２０ｍｍ以下であることが好ましく、より好ましくは２ｍｍ以上１５ｍｍ以下であり、更に好ましくは２ｍｍ以上１２ｍｍ以下、特に好ましくは３ｍｍ以上１０ｍｍ以下である。凹部１１の幅が広すぎると、液体の拡散性は高まり、液体が素抜けすることになる。狭すぎると通液性が低下して凹部１１を通して液体を拡散させる範囲が狭くなり、あるいは、供給される液体によりすぐに凹部１１が埋まり、吸収が不十分となる（液体の吸収量が少なくなって吸収体表面に液戻りされることになる）。
【００２６】
吸収体１０は、凹部１１を有する部分１０Ｂにおける坪量が、該凹部１１以外の部分１２における坪量より低いことが好ましい。ここでいう、坪量は、親水性繊維と吸水性ポリマーの合計坪量であるが、親水性繊維の坪量のみを比較した場合にも、凹部１１を有する部分１０Ｂの吸水性繊維の坪量が、該凹部１１以外の部分１２における親水性繊維の坪量よりも低いことが好ましい。なお、エンボス加工により形成した凹部は、凹部部分とそれ以外の坪量が同じである。
凹部の底部の坪量が凹部の底部以外の部分の坪量より低いことで、液の拡散が優位に起こり、繰り返しの排せつによる排せつ液の吸収において、高吸収容量と低液戻り量の両立を達成し、使用開始から使用末期に至るまで高い吸収性能を発揮するという効果がより確実に奏される。
凹部の底部の坪量は、凹部の底部以外の部分の坪量の８０％以下が好ましく、より好ましくは７０％以下であり、更に好ましくは６０％以下である。
【００２７】
凹部１１は、０．２ｃｍ2以上の面積を有する凹部の総面積が、全凹部の総面積の５０％以上１００％以下であることが望ましい。
ここでいう、「０．２ｃｍ2以上の面積を有する凹部」及び「全凹部」の「凹部」は、何れも、吸収体の厚みの２０％以上１００％以下の深さを有する凹部である。
より好ましい凹部１１の面積は１ｃｍ2以上、さらに好ましくは１．５ｃｍ2以上、さらに好ましくは２ｃｍ2以上、特に好ましくは３ｃｍ2以上である。０．２ｃｍ2以上の面積の凹部の総面積が全凹部の総面積の５０％以上とすることにより、凹部１１を通して液体を拡散させる効果が低下することや、供給される液体によりすぐに凹部１１が埋まり、吸収が不十分となることが防止される。それにより、液体の吸収量が少なくなって吸収体表面に液戻りされることになる。
【００２８】
また、凹部１１の底部に吸収体１０がある場合、上記凹部１１の底部の吸収体１０の密度は、凹部１１の底部以外の吸収体１０の密度より低いことが好ましい。
凹部１１の底部の吸収体１０の密度は、０．０１ｇ／ｃｍ3以上が好ましく、より好ましくは０．０２ｇ／ｃｍ3以上であり、そして、０．０９ｇ／ｃｍ3以下が好ましく、より好ましくは０．０８ｇ／ｃｍ3以下、更に好ましくは０．０７ｇ／ｃｍ3以下であり、より具体的には、好ましくは０．０９ｇ／ｃｍ3以下であり、より好ましくは０．０１ｇ／ｃｍ3以上０．０８ｇ／ｃｍ3以下より好ましくは０．０２ｇ／ｃｍ3以上０．０７ｇ／ｃｍ3以下である。密度が低いと、吸収体への液の移行が起こり難くなる傾向がある。一方、密度が高すぎると、吸収体１０内の空隙が減少するため、受け取れる液の量が減少して凹部１１での拡散が起こりやすくなり、また凹部１１の底部以外の吸収体１０への液の受け渡しが低下して、漏れやすくなる。
【００２９】
凹部１１の底部以外の吸収体１０の密度は、０．０３ｇ／ｃｍ3以上が好ましく、より好ましくは０．０５ｇ／ｃｍ3以上、更に好ましくは０．０６ｇ／ｃｍ3以上であり、そして、０．３ｇ／ｃｍ3以下が好ましく、より好ましくは０．２ｇ／ｃｍ3以下、更に好ましくは０．１５ｇ／ｃｍ3以下であり、より具体的には、好ましくは０．０３ｇ／ｃｍ3以上０．３ｇ／ｃｍ3以下であり、より好ましくは０．０５ｇ／ｃｍ3以上０．２ｇ／ｃｍ3以下であり、特に好ましくは０．０６ｇ／ｃｍ3以上０．１５ｇ／ｃｍ3以下である。
密度が低すぎる場合、毛管力が作用しにくくなり凹部１１中を通ってきた液体を凹部１１の底部以外の吸収体１０へ導き難くなり液体の保持が困難となる。一方、密度が高すぎる場合も、吸収性ポリマーが膨潤阻害を起こしやすくなり、受液層部１１中を通ってきた液体を保持することが困難となる。
【００３０】
このように凹部１１底部の吸収体１０の密度をそれ以外の吸収体１０の密度より低くしたことから、凹部１１内に供給された液体は凹部１１内を広がりやすくなり、また凹部１１底部の吸収体１０に吸収されやすくなる。なお、凹部１１底部の吸収体１０の密度と凹部１１側壁部の吸収体１０の密度とが同等の場合には、凹部１１内に供給された液体は凹部１１底部および側壁部から吸収体１０内に吸収される。一方、凹部１１底部の吸収体１０の密度をそれ以外の吸収体１０の密度よりも高くすると、凹部１１に供給された液体は、凹部１１の側壁部から吸収体１０中に吸収され、凹部１１を伝わって広く拡散されにくくなる。このため、液体の吸収量が低下する。よって、上記のような密度とした。
【００３１】
本発明の吸収体１０は、凹部１１を配置したこと、および低膨潤倍率でゲルブロッキングを発現する状態になる吸水性ポリマー２２を使用したことにより、繰り返しの排せつによる排せつ液の吸収において、高吸収容量と低液戻り量の両立を達成し、使用開始から使用末期に至るまで高い吸収性能を発揮するという優れた作用効果を奏する。
【００３２】
例えば、上述した吸収体１０に排せつ液が供給された場合の吸収過程の一例を概念図である図３によって説明する。
図３（ａ）に示すように、吸収体１０に排せつ液（例えば尿）６０が供給される。すると、図３（ｂ）に示すように、排せつ液６０は、吸収体１０の凹部１１内に素早く流れ込み、凹部１１の流路が確保されているので、すばやく凹部１１を伝わって四方に広がっていく。このとき、凹部１１底部や側壁部の吸収体１０にも拡散していく。なお、吸収体ブロック１２が凹部１１底部の吸収体１０Ｂよりも高密度になっている場合には、主に排せつ液は吸収体ブロック１２の方に拡散される。そして、図３（ｃ）に示すように、排せつ液６０が凹部１１を流路として広がり、かつ凹部１１底部の吸収体１０Ｂに拡散されていき、やがて毛管力によって吸収体ブロック１２に吸収され、排せつ液は吸収体ブロック１２に溜められ固定化される。このようにして、吸収体１０では、高吸収性能と高吸収速度が実現されている。
【００３３】
また上述した吸水性ポリマー２２を使用することにより、吸収体１０の吸収容量が向上するので、従来品と同一吸収量とした場合、吸水性ポリマー２２の使用量を低減し、吸収体１０の薄膜化が可能になる。よって、本発明の吸収体１０を用いた吸収性物品の薄型化および小型化等の利点もある。
さらに、吸収体１０に凹部１１を有することから、吸収体１０の変形に対する自由度が高められる。このため吸収体１０の身体適合性が高まり、また吸収体１０の端部まで通液が可能になるので、吸収体１０の液吸収量を向上させることができる。
【００３４】
＜排泄部領域について＞
排泄部領域とは、吸収体をその長手方向の長さを４等分して４つの部位に区分した時、区分した時、前方（腹側）から２番目の部位の面積中心を中心とする縦横１００ｍｍの領域である。この縦横１００ｍｍの領域が吸収体からはみ出る場合は、縦横１００ｍｍの領域と吸収体が重なる部分とする。
排泄部領域の凹部の空間体積は、０．８ｃｍ3以上３０ｃｍ3以下が望ましい範囲である。排泄部領域に存在する吸水性ポリマーの坪量は、５０ｇ／ｍ2以上が好ましく、より好ましくは１００ｇ／ｍ2以上、更に好ましくは２００ｇ／ｍ2以上であり、そして、５００ｇ／ｍ2以下が好ましく、より好ましくは４５０ｇ／ｍ2以下、更に好ましくは４００ｇ／ｍ2以下であり、より具体的には、５０ｇ／ｍ2以上５００ｇ／ｍ2以下が好ましく、より好ましくは１００ｇ／ｍ2以上４５０ｇ／ｍ2以下、更に好ましくは２００ｇ／ｍ2以上４００ｇ／ｍ2以下である。
排泄部領域の凹部の空間体積は、吸収体が、全く液を吸収していない状態で非加圧下おいて測定し、吸収体を平面視したときの排泄部領域に存在する凹部の面積と、凹部の深さ（厚み）とから算出する。
【００３５】
＜吸収体の厚み，凹部の深さ（厚み）の測定＞
例えば、吸収体断面をキーエンス製マイクロスコープで測定する方法やキーエンス製レーザー顕微鏡で測定する方法などがある。
＜吸収体の坪量と密度，凹部の底部の坪量と密度の測定方法＞
まず、吸収体を平面視して、凹部の底部と凹部の底部以外の部分に切り取り、質量と平面的な大きさ（面積）を測定し坪量を算出する。また、面積はマイクロスコープを用いて、凹部の底部に焦点を合わせて、凹部の底部以外の部分と凹部の底部を１箇所以上含む範囲を計測し、画像から凹部の底部部分を二値化して画像処理装置により凹部の底部の面積率を導き、その差分が凹部の底部以外の部分の面積率となる。必要であれば、画像解析装置の手動補正等を使用する。吸収体全体を一度に画像化して画像解析装置により面積率を求めることが好ましいが、複数の画像により計測を行う場合には、例えば、所定領域における凹部の底部以外の部分の画素（ピクセル）Ｓｂの総和ΣＳｂ、凹部の底部の画素（ピクセル）Ｓｔの総和ΣＳｔ、吸収体の画素（ピクセル）の総和ΣＳｂ＋ΣＳｔのいずれか２つを求め、面積率を算出するか、異なる面積率の部位の代表面積率と各々の部分の面積の全体面積における割合を乗じた数値の合計より求めることができる。凹部の底部以外の部分の面積率はΣＳｂ／（ΣＳｂ＋ΣＳｔ）となり、凹部の底部の面積率はΣＳｔ／（ΣＳｂ＋ΣＳｔ）で算出できる。
上記測定結果に基づいて、密度＝坪量／厚みなる計算により密度を算出する。
【００３６】
繰り返しの排泄に対して、吸水性ポリマーの利用効率は５０〜１００％であり、人工尿の吸水量の好ましい範囲：２４ｇ／ｇ以上４０ｇ／ｇ以下を考慮すると、吸水性ポリマーが１２倍以上４０倍以下の人工尿を吸収した時に凹部が埋没しゲルブロッキングが発生する様な設計が望まれる。液吸収後の吸収体の厚みに対し、凹部の深さは、１０％以下であり、好ましくは５％以下であり、より好ましくは３％以下、さらに好ましくは０％であることが望ましい。
【００３７】
本発明の吸収体１０は、排泄部領域に吸水性ポリマーの微粉を含有することが好ましい。ここで、微粉とは、粒径が１５０ミクロン以下の吸水性ポリマーの粒子である。
排泄部領域に存在する吸水性ポリマーは、粒径が１５０ミクロン以下の吸水性ポリマーの粒子の割合（微粉含有率）が１％以上１０％以下であることが好ましい。
排泄部領域に存在する吸水性ポリマーの坪量と吸水性ポリマー中の微粉含有率（後述：好ましくは１〜１０％）から、排泄部領域に存在する微粉量が算出される。排泄部領域に存在する微粉量は、０．００５ｇ以上が好ましく、より好ましくは０．０１ｇ以上、更に好ましくは０．０２ｇ以上であり、そして、０．５ｇ以下が好ましく、より好ましくは０．４５ｇ以下、更に好ましくは０．４ｇ以下であり、より具体的には、好ましくは０．００５ｇ以上０．５ｇ以下、より好ましくは０．０１ｇ以上０．４５ｇ以下、さらに好ましくは０．０２ｇ以上０．４ｇ以下である。排泄部領域に存在する微粉が、おむつ着用者の運動や歩行で排泄部領域の凹部に移動することが考えられ、この時の微粉の飽和膨潤体積ｖ（凹部に存在する場合は体圧が掛かりにくい為、無加圧時の膨潤体積とする）が排泄部領域の凹部の空間体積Ｖ（０．８ｃｍ3以上３０ｃｍ3以下）と比較し同等以上の場合、凹部は効果的に埋まりゲルブロッキングが発生することになる。
同等以上とは、微粉の飽和膨潤体積ｖが、排泄部領域の凹部の空間体積Ｖに対して、ｖ≧Ｖであることをいう。
また、微粉の飽和膨潤体積ｖは、以下の方法により測定する。排泄部領域に存在する量（排泄部領域の吸水性ポリマーの坪量と微粉含有率から計算）の微粉をメスシリンダに入れ、人工尿を過剰量添加し、６０分以上静置した後、余剰の人工尿を除去し吸水性ポリマーのゲルの流動性が無くなる時の体積とする。
【００３８】
本発明で用いる吸水性ポリマー２２について詳細に説明する。
吸水性ポリマー２２は、吸水性を有する重合体粒子であり、製造法は限定されない。吸水特性の観点から、主として、後架橋された吸水性ポリマーである。形状は、特に問わず、球状、塊状、ブドウ状、不定形状、多孔状、粉末状または繊維状であり得る。この吸水性ポリマー２２の平均粒子径は、製品からの脱落、移動の抑制や使用感悪化（ざらつき感）の抑制のために、１００μｍ以上１０００μｍ以下であり、好ましくは１５０μｍ以上６５０μｍ以下であり、より好ましくは２００μｍ以上５００μｍ以下である。ゲルブロッキングを引き起こし易い本願の吸水性ポリマーは、架橋剤の使用量と架橋時の吸水性ポリマーの含水量を適宜に調節することにより、得ることができる。
【００３９】
吸水性ポリマー２２は、低利用効率においてゲルブロッキングを引き起こす状態となることが望まれるため、（１）粒径の小さな吸水性ポリマー粒子（微粉）を多く含むことや（２）吸水性ポリマー中の可溶分（液に溶け出す成分）を多く含むことが好ましい。微粉が多いと、吸収体１０中の吸水性ポリマーゲル同士の間隙が狭くなり、より効果的にゲルブロッキングを引き起こす状態と成り得る。また、吸水性ポリマー中の可溶分が多いと、吸収体１０中の吸水性ポリマーゲル同士の間隙が狭くなり、あるいはゲル近傍の液の粘度が上昇し、より効果的にゲルブロッキングを引き起こす状態と成り得る。
【００４０】
吸水性ポリマー２２中の粒径１５０μｍ以下の微粉の割合は、１％以上が好ましく、より好ましくは２％以上、更に好ましくは３％以上であり、そして、１０％以下が好ましく、より好ましくは９％以下、更に好ましくは８％以下であり、より具体的には、１％以上１０％以下であることが好ましく、より好ましくは２％以上９％以下、更に好ましくは３％以上８％以下である。微粉が少ないとゲルブロッキングを引き起こす状態と成り得る効果は小さい。また、微粉が多いと製品加工上、作業性が悪くなったり、消費者の肌に微粉が付着するトラブルが発生しやすくなるため、上記範囲が好ましい。
【００４１】
吸水性ポリマー２２中の可溶分の割合は、吸水性ポリマーの内比で、１％以上が好ましく、より好ましくは２％以上、更に好ましくは３％以上、特に好ましくは５％以上であり、そして、１５％以下が好ましく、より好ましくは１３％以下、更に好ましくは１１％以下、特に好ましくは１０％以下であり、より具体的には、１％以上１５％以下が好ましく、より好ましくは２％以上１３％以下、より好ましくは３％以上１１％以下、特に好ましくは５％以上１０％以下である。可溶分が少ないとゲルブロッキングを引き起こす状態と成り得る効果は小さい。また、可溶分が多いと消費者の肌に可溶分が付着するトラブルが発生しやすくなるため、上記範囲が好ましい。
可溶分の測定方法は、実施例において後述する。
【００４２】
また、吸水性ポリマー２２の人工尿に対する吸水量および２ｋＰａ加圧下の通液速度は上述した通りである。
【００４３】
一例として、上記吸水性ポリマー２２は、以下のモノマーから選ばれる１種類以上を重合して得ることができる。また、必要に応じて架橋処理が施される。重合方法は、特に限定されるものではなく、逆相懸濁重合法や水溶液重合法などの一般的に知られた吸水性ポリマーの種々の方法を採用することができる。その後、この重合体に対して必要に応じて粉砕、分級などの操作を行い、また、必要に応じて表面処理を行う。
【００４４】
吸水性ポリマー２２を製造する際に用いられるモノマーは、水溶性で、重合性の不飽和基を有するモノマーである。具体的には、オレフィン系不飽和カルボン酸またはその塩、オレフィン系不飽和カルボン酸エステル、オレフィン系不飽和スルホン酸またはその塩、オレフィン系不飽和リン酸またはその塩、オレフィン系不飽和リン酸エステル、オレフィン系不飽和アミン、オレフィン系不飽和アンモニウム塩、オレフィン系不飽和アミドなどの重合性不飽和基を有するビニルモノマーが例示される。
【００４５】
オレフィン系不飽和カルボン酸またはその塩としては、アクリル酸、メタクリル酸、マレイン酸、フマール酸などの不飽和カルボン酸、これらのアルカリ金属塩、アンモニウム塩等が挙げられる。
【００４６】
オレフィン系不飽和カルボン酸エステルとしては、２−ヒドロキシエチル（メタ）アクリレート、２−ヒドロキシプロピル（メタ）アクリレート、メトキシポリエチレングリコール（メタ）アクリレート、ポリエチレングリコールモノ（メタ）アクリレート、フェノキシポリエチレングリコール（メタ）アクリレート等が挙げられる。
【００４７】
オレフィン系不飽和スルホン酸またはその塩としては、ビニルスルホン酸、アリルスルホン酸、スチレンスルホン酸、２−（メタ）アクリルアミド−２−メチルプロパンスルホン酸、２−（メタ）アクリロイルエタンスルホン酸、２−（メタ）アクリロイルプロパンスルホン酸またはその塩等が挙げられる。
【００４８】
オレフィン系不飽和リン酸またはその塩としては、（メタ）アクリロイル（ポリ）オキシエチレンリン酸エステルまたはその塩等が挙げられる。
【００４９】
オレフィン系不飽和アミンとしては、Ｎ，Ｎ−ジメチルアミノエチル（メタ）アクリレート、Ｎ，Ｎ−ジエチルアミノエチル（メタ）アクリレート、Ｎ，Ｎ−ジメチルアミノプロピル（メタ）アクリレート、Ｎ，Ｎ−ジメチルアミノプロピル（メタ）アクリルアミド等が挙げられる。
【００５０】
オレフィン系不飽和アンモニウム塩としては、上記オレフィン系不飽和アミンの４級アンモニウム塩等が挙げられる。
【００５１】
オレフィン系不飽和アミドとしては、（メタ）アクリルアミド、メチル（メタ）アクリルアミド、Ｎ−エチル（メタ）アクリルアミド、Ｎ−プロピル（メタ）アクリルアミド、Ｎ−イソプロピル（メタ）アクリルアミド、Ｎ，Ｎ−ジメチル（メタ）アクリルアミド等の（メタ）アクリルアミド誘導体やビニルメチルアセトアミド等が挙げられる。
【００５２】
他のモノマーの具体例としては、ビニルピリジン、Ｎ−ビニルピロリドン、Ｎ−アクリロイルピペリジン、Ｎ−アクリロイルピロリジン、Ｎ−ビニルアセトアミドなどのノニオン性の親水基含有不飽和モノマーなどが挙げられる。
【００５３】
なお、本明細書において、（メタ）アクリレートとは、アクリレートまたはメタクリレートを意味し、（メタ）アクリルアミドとは、アクリルアミドまたはメタクリルアミドを意味し、（メタ）アクリロイルとはアクリロイルまたはメタクリロイルを意味する。
【００５４】
これらモノマーの中では、オレフィン系不飽和カルボン酸またはその塩が好ましく、アクリル酸、メタクリル酸、それらのアルカリ金属塩、アルカリ土類金属塩またはアンモニウム塩がより好ましく、アクリル酸、アクリル酸アルカリ金属塩（リチウム塩、ナトリウム塩、カリウム塩等）、アクリル酸アンモニウム塩がさらに好ましい。
【００５５】
架橋剤としては、例えば、Ｎ，Ｎ−ジアリルアクリルアミド、ジアリルアミン、トリアリルアミン、ジアリルメタクリルアミド、ジアリルフタレート、ジアリルマレート、ジアリルテレフタレート、トリアリルシアヌレート、トリアリルイソシアヌレート、トリアリルホスフェート、テトラアリロキシエタン、ペンタエリスリトールトリアリルエーテルポリ（メタ）アリロキシアルカン、などのポリアリル化合物；ジビニルベンゼン、Ｎ，Ｎ′−メチレンビス（メタ）アクリルアミド、（ポリ）エチレングリコールジ（メタ）アクリレート、（ポリ）プロピレングリコールジ（メタ）アクリレート、トリメチロールプロパントリ（メタ）アクリレート、トリメチロールプロパンジ（メタ）アクリレート、グリセリントリ（メタ）アクリレート、グリセリンアクリレートメタクリレート、エチレンオキサイド変性トリメチロールプロパントリ（メタ）アクリレート、ペンタエリスリトールテトラ（メタ）アクリレート、ジペンタエリスリトールヘキサ（メタ）アクリレート等のポリビニル化合物；エチレングリコールジグリシジルエーテル、ポリエチレングリコールジグリシジルエーテル、グリセロールジグリシジルエーテル、ポリグリセリンポリグリシジルエーテル等のポリグリシジルエーテル；エピクロロヒドリン、エピブロムヒドリン、α−メチルエピクロロヒドリン等のハロエポキシ化合物；グルタールアルデヒド、グリオキザール等のポリアルデヒド；グリセリン，ポリビニルアルコール，ポリエーテル変性シリコーン等のポリオール；エチレンジアミン、ジエチレントリアミン、トリエチレンテトラミン、テトラエチレンペンタミン、ペンタエチレンヘキサミン、ポリエチレンイミン、ポリビニルピロリドン，アミノ変性シリコーン等のポリアミン；グリシジル（メタ）アクリレート、ヒドロキシエチル（メタ）アクリレート、ヒドロキシプロピル（メタ）アクリレート、グリシジル（メタ）アクリレート等のヒドロキシビニル化合物；２，４−トリレンジイソシアネート、ヘキサメチレンジイソシアネート等の多価イソシアネート化合物；１，２−エチレンビスオキサゾリン等の多価オキサゾリン化合物；尿素、チオ尿素、グアニジン、ジシアンジアミド、２−オキサゾリジノン等の炭酸誘導体、１，３−ジオキソラン−２−オン、４−メチル−１，３−ジオキソラン−２−オン、４，５−ジメチル−１，３−ジオキソラン−２−オン、４，４−ジメチル−１，３−ジオキソラン−２−オン、４−エチル−１，３−ジオキソラン−２−オン、４−ヒドロキシメチル−１，３−ジオキソラン−２−オン、１，３−ジオキサン−２−オン、４−メチル−１，３−ジオキサン−２−オン、４，６−ジメチル−１，３−ジオキサン−２−オン、１，３−ジオキソパン−２−オン等のアルキレンカーボネート化合物、カルシウム、マグネシウム、亜鉛、アルミニウム、鉄、ジルコニウム，チタン等の陽イオンから成る多価金属化合物（水酸化物又は塩化物等の無機塩又は有機金属塩）なども挙げられる。エチレングリコール、ジエチレングリコール、プロピレングリコール、トリエチレングリコール、テトラエチレングリコール、ポリエチレングリコール、１，３−プロパンジオール、ジプロピレングリコール、２，２，４−トリメ���ル−１，３−ペンタンジオール、ポリプロピレングリコール、グリセリン、ポリグリセリン、２−ブテン−１，４−ジオール、１，３−ブタンジオール、１，４−ブタンジオール、１，５−ペンタンジオール、１，６−ヘキサンジオール、１，２−シクロヘキサンジメタノール、１，２−シクロヘキサノール、トリメチロールプロパン、ジエタノールアミン、トリエタノールアミン、ポリオキシプロピレン、オキシエチレン−オキシプロピレンブロック共重合体、ペンタエリスリトール、ソルビトール等の多価アルコール化合物等を用いることができ、これらは１種を単独で又は２種以上を組み合わせて用いることもできる。
【００５６】
一般に、吸水性ポリマーの含水率が高い程、架橋剤は吸水性ポリマーの内部まで浸透し、吸水性ポリマーの吸収性能が低下する傾向にある。架橋剤の使用量と吸水性ポリマーの含水率を適宜調節することにより、吸水性ポリマーの吸水量と通液速度のバランスをとることができる。
【００５７】
本願の吸収性ポリマー２２に用いる架橋剤の使用量としては、全重合性モノマー（２個以上の重合性不飽和基を有する架橋剤以外の重合性モノマー）に対して、０．００１ｗｔ％以上が好ましく、より好ましくは０．０１ｗｔ％以上であり、そして、０．１ｗｔ％以下が好ましく、より好ましくは０．０８ｗｔ％以下であり、より具体的には、０．００１ｗｔ％以上０．１ｗｔ％以下が好ましく、０．０１ｗｔ％以上０．０８ｗｔ％以下の範囲がさらに好ましい。架橋剤やその水溶液を使用する際には、親水性有機溶媒や，酸やｐＨ緩衝剤を混合して使用してもよい。
【００５８】
架橋剤は、吸水性ポリマーの含水率が異なる状態で２段階以上で添加することが好ましい。
二段階以上の架橋を行う場合、一段階目の架橋は、吸水性ポリマーの含水率が１００％以上、好ましくは１２０％以上で、架橋剤の使用量は、全重合性モノマーに対して、０．００１ｗｔ％以上が好ましく、より好ましくは０．００５ｗｔ％以上であり、そして、０．０２ｗｔ％以下が好ましく、より好ましくは０．０１ｗｔ％以下であり、より具体的には、０．００１ｗｔ％以上０．０２ｗｔ％以下が好ましく、０．００５ｗｔ％以上０．０１５ｗｔ％以下の範囲がさらに好ましい。二段階目以降の架橋は、吸水性ポリマーの含水率が５０％以下、好ましくは４５％以下で、架橋剤の使用量は、全重合性モノマーに対して、０．０２ｗｔ％以上が好ましく、より好ましくは０．０３ｗｔ％以上であり、そして、０．０９ｗｔ％以下が好ましく、より好ましくは０．０７ｗｔ％以下であり、より具体的には、０．０２ｗｔ％以上０．０９ｗｔ％以下が好ましく、０．０３ｗｔ％以上０．０７ｗｔ％以下の範囲がさらに好ましい。
【００５９】
また、吸水性ポリマーの製造に際しては、官能基を有する高分子化合物を用いて得られる重合体粒子の表面処理を行うこともでき、該高分子化合物としては、例えば、ポリエチレンイミン、ポリビニルアルコール、ポリアリルアミンポリアクリル酸（ナトリウム塩）および、それらの共重合体などを挙げることができる。また、該高分子化合物は、単独で用いても良いが、上記の種々の架橋剤と併用しても良い。２個以上の重合性不飽和基を有する架橋剤や２個以上の反応性基を有する架橋剤の使用量としては、最終生成物の吸水性ポリマーの所望の性能に従い任意の量とすることができるが、全重合性モノマー（２個以上の重合性不飽和基を有する架橋剤以外の重合性モノマー）に対して、０．００１ｗｔ％以上が好ましく、より好ましくは０．０１ｗｔ％以上であり、そして、０．１ｗｔ％以下が好ましく、より好ましくは０．０５ｗｔ％以下であり、より具体的には、０．００１ｗｔ％以上０．１ｗｔ％以下が好ましく、０．０１ｗｔ％以上０．０５ｗｔ％以下の範囲がさらに好ましい。また、該高分子化合物の使用量としては、吸水性ポリマーに対し、０．０１ｗｔ％以上が好ましく、より好ましくは０．０５ｗｔ％以上であり、そして、２０ｗｔ％以下が好ましく、より好ましくは１０ｗｔ％以下であり、より具体的には、０．０１ｗｔ％以上２０ｗｔ％以下が好ましく、０．０５ｗｔ％以上１０ｗｔ％以下の範囲がさらに好ましい。
架橋剤やその水溶液を使用する際には、親水性有機溶媒や，酸やｐＨ緩衝剤を混合して使用してもよい
【００６０】
表面処理剤としては、例えば、変性シリコーンなどの表面改質油剤；硫酸アルミニウム、カリウム明礬、アンモニウム明礬、ナトリウム明礬、（ポリ）塩化アルミニウム、これらの水和物などの多価金属化合物；ポリエチレンイミン、ポリビニルアミン、ポリアリルアミンなどのポリカチオン化合物；シリカ、アルミナ、酸化チタン、酸化亜鉛、ベントナイトなどの無機微粒子；などが挙げられ、これらの１種のみ用いても良いし、２種以上を併用してもよい。
本発明において、吸水性ポリマーの利用効率（ここでは、膨潤倍率と同じ意味）５０〜７０％でゲルロッキングが起こる状態となる程度に表面処理を行うことが必要となる。
吸水性ポリマーの製造においては、悪影響を与えない範囲で各種添加剤を共存させることができる。かかる添加剤の具体例としては、澱粉−セルロ−ス、澱粉−セルロ−スの誘導体、ポリビニルアルコール、ポリアクリル酸（塩）、ポリアクリル酸（塩）架橋体、ポリエチレングリコール、ポリビニルピロリドン等の分散助剤やキノン類などの重合禁止剤、連鎖移動剤、キレート剤等である。
【００６１】
吸水性ポリマー２２と共に吸収体１０を構成する親水性繊維としては、（１）針葉樹晒クラフトパルプ（ＮＢＫＰ）、広葉樹晒クラフトパルプ（ＬＢＫＰ）、針葉樹晒サルファイトパルプ（ＮＢＳＰ）、サーモメカニカルパルプ（ＴＭＰ）等の木材パルプ木綿パルプ、楮、三椏、雁皮等の靱皮繊維、藁、竹、ケナフ、麻等の非木材パルプ等の天然セルロース繊維、（２）レーヨン、キュプラ等の再生セルロース繊維、（３）ポリビニルアルコール繊維、ポリアクリロニトリル繊維等の親水性合成繊維、（４）ポリエチレンテレフタレート（ＰＥＴ）繊維、ポリエチレン（ＰＥ）繊維、ポリプロピレン（ＰＰ）繊維、ポリエステル繊維等の合成繊維を界面活性剤により親水化処理したもの等が挙げられる。親水性繊維は、天然セルロース繊維又は再生セルロース繊維であることが好ましく、木材パルプからなるパルプ繊維であることがより好ましい。ここでいう、パルプ繊維には、パルプの漂白に塩素化合物を使用しないＥＣＦ（エレメンタリー・クロリンフリー）漂白パルプやＴＣＦ（トータル・クロリンフリー）漂白パルプが含まれる。
上記各種の親水性繊維は、１種を単独で又は２種以上を組み合わせて使用することができる。
【００６２】
次に本発明に係る吸収性物品の好ましい一実施形態として、上述の吸収体１０を適用した使い捨ておむつ（以下、おむつという）５０について、図４を参照しながら説明する。なお、図４において、おむつ５０の長手方向Ｙの中央部分の表面シート１６を切欠している。
【００６３】
図４に示すように、おむつ５０は、全体として股下部に相当する長手方向Ｙの中央部がくびれた形状となっている。表面シート１６および裏面シート１７はそれぞれ、吸収体１０の左右両側縁および前後両端部から外方に延出している。表面シート１６は、その幅方向Ｘの寸法が、裏面シート１７の幅方向Ｘの寸法より小さくなっている。
このおむつ５０は、展開型のおむつであり、長手方向Ｙの一方の端部においては、その両側縁部に一対のファスニングテープＦＴが取り付けられている。また、他方の端部においては、裏面シート１７上にランディングテープＬＴが取り付けられている。
表面シート１６は、吸水性ポリマー２２が十分に膨潤しやすくなる観点から、吸収体１０の凹部１１と接合されていないことが好ましい。
【００６４】
おむつ５０は、吸収体１０の幅方向Ｘの側縁部上方に立ち上がることができる立体ギャザーを備えている。すなわち、おむつ５０における長手方向Ｙの両側のそれぞれには、ギャザー弾性部材５６を有する立体ギャザー用のシート材（サイドシート）１８が配されて、立体ギャザーが構成されている。また、おむつ５０における長手方向Ｙの両側には、レッグギャザー用の左右一対の一本または複数本（本図面では２本）のレッグ弾性部材５８、５８が配されて、レッグギャザーが構成されている。レッグギャザー用のレッグ弾性部材５８は、吸収体１０の長手方向Ｙの両側縁それぞれの外方に延出するレッグフラップにおいて、伸長状態で略直線状に配されている。この場合、おむつ５０における長手方向Ｙと吸収体１０における長手方向Ｙは同一方向となっている。
【００６５】
立体ギャザー用のシート材１８は、その一側縁に、ギャザー弾性部材５６が一本または複数本（本図面では２本ずつ）、伸長状態で固定されている。シート材１８は、吸収体１０の左右両側縁よりも幅方向Ｘの外方の位置において、おむつ５０の長手方向Ｙに沿って表面シート１６に接合されており、その接合部が、立体ギャザーの立ち上がり基端部となっている。シート材１８は、立ち上がり基端部からおむつ５０の幅方向Ｘの外方に延出し、その延出部において裏面シート１７と接合されている。シート材１８は、おむつ５０の長手方向Ｙの前後端部において、表面シート１６上に接合されている。
【００６６】
立体ギャザー用のシート材１８としては、液不透過性または撥水性で且つ透湿性のものが好ましく用いられる。シート材１８としては、例えば、液不透過性または撥水性の多孔性樹脂フィルム、液不透過性または撥水性の不織布、もしくは該多孔性樹脂フィルムと該不織布との積層体等が挙げられる。該不織布としては、例えば、サーマルボンド不織布、スパンボンド不織布、スパンボンド−メルトブローン−スパンボンド（ＳＭＳ）不織布、スパンボンド−メルトブローン−メルトブローン−スパンボンド（ＳＭＭＳ）不織布等が挙げられる。シート材１８の坪量は、５ｇ／ｍ2以上が好ましく、より好ましくは１０ｇ／ｍ2以上であり、３０ｇ／ｍ2以下が好ましく、より好ましくは２０ｇ／ｍ2以下であり、より具体的には、好ましくは５ｇ／ｍ2以上３０ｇ／ｍ2以下、さらに好ましくは１０ｇ／ｍ2以上２０ｇ／ｍ2以下である。
【００６７】
表面シート１６としては、この種のおむつにおいて従来用いられている各種のものを用いることができ、尿などの液体を透過させることができるものであれば制限はなく、液透過性であり肌への当りのソフトな材料からなることが好ましい。例えば、合成繊維または天然繊維からなる織布や不織布、多孔性シート等が挙げられる。その一例として、コットン等の天然繊維を材料とする不織布や、各種合成繊維に親水化処理を施したものを材料とする不織布を用いることができる。例えば、芯成分にポリプロピレンやポリエステル、鞘成分にポリエチレンを用いた、芯鞘構造型（サイドバイサイド型も含む）複合繊維をカーディングによりウエブ化した後、エアースルー法によって不織布（この後所定箇所に開孔処理を施しても良い）としたものが挙げられる。また、透液性の高さの点（ドライ感）から、低密度ポリエチレン等のポリオレフィンからなる開孔シートも好ましく用いることができる。
【００６８】
裏面シート１７としては、この種のおむつにおいて従来用いられている各種のものを用いることができ、液不透過性または撥水性で、かつ透湿性のものが好ましく用いられる。具体的に十分な水蒸気透過性を得るために、炭酸カルシウム等のフィラーからなる微粉を分散させたポリエチレン等の合成樹脂製のフィルムを延伸し、微細な孔をあけた多孔質フィルムを用いることが好ましい。例えば、上述した立体ギャザー形成用のシート材１８として使用可能なものを用いることができる。また、裏面シート１７の幅を吸収体１０の幅と同程度にして該吸収体１０の非肌当接面側に配置し、さらに、該裏面シート１７の非肌当接面側に、不織布や不織布とフィルムとの積層体等を、おむつの外形を構成するシートとして配してもよい。
上記非肌当接面は、おむつ装着時に着衣側（装着者の肌側とは反対側）に向けられる面である。また、以下、肌当接面という語句を使用することがあるが、肌当接面は、おむつ装着時に装着者の肌側に向けられる面である。
【００６９】
さらに、表面シート１６、吸収体１０、裏面シート１７および立体ギャザーシートの他にも用途や機能に合わせ適宜、部材が存在してもよい。
またさらに図４に示すように、上記表面シート１６と上記吸収体１０との間に中間シート１９が配置されていてもよい。中間シート１９は、台紙としても使用可能である。台紙とは、吸収体を被覆する吸収紙、即ちコアラップ材のことである。
中間シート１９としては、排泄された液の引き込みおよび拡散機能や保持機能を有するもの、液戻り量を軽減するもの、吸水性ポリマーの漏れを抑制するもの、吸収体の崩れを抑制するもの等が用いられる。
そのような性能を有するシートとしては、例えば親水性を有する繊維を含むか、もしくは親水性油剤等で処理した繊維を含む不織布やフィルム、または多孔質体等が挙げられる。中間シート用の繊維の例として、（１）針葉樹クラフトパルプ、広葉樹クラフトパルプ等の木材パルプや木綿パルプ、ワラパルプ等の非木材パルプ等の天然セルロース繊維、（２）レーヨン、キュプラ等の再生セルロース繊維、（３）ポリビニルアルコール繊維、ポリアクリロニトリル繊維等の親水性合成繊維、（４）ポリエチレンテレフタレート（ＰＥＴ）繊維、ポリエチレン（ＰＥ）繊維、ポリプロピレン（ＰＰ）繊維、ポリエステル繊維等の合成繊維を界面活性剤により親水化処理したもの等が挙げられ、これらの１種を単独でまたは２種以上を混合して用いることができる。
【００７０】
中間シート１９としては、例えば、ティッシュペーパーなどの紙、織布、不織布、編布、パーチメント、パピルス、パルプ積繊体等を用いることができる。不織布としては、例えば、ケミカルボンド不織布、サーマルボンド不織布、エアレイド不織布、スパンレース不織布、スパンボンド不織布、メルトブローン不織布、ニードルパンチ不織布、ステッチボンド不織布等が挙げられる。
これらのシートは単層の状態でもよく、あるいは複数層が積層されて１枚のシートとなっている多層構造のものでもよい。また、伸縮性を有するシート（例えば弾性樹脂を含む繊維を構成繊維として含む不織布（弾性不織布）や、弾性樹脂を含むフィルム（弾性フィルム）や、発泡などの手段によって構造中に３次元ネットワークを形成させた弾性樹脂からなる弾性多孔質体など）でもよい。
【００７１】
中間シート１９の坪量は、５ｇ／ｍ2以上が好ましく、より好ましくは１０ｇ／ｍ2以上であり、そして、８０ｇ／ｍ2以下が好ましく、より好ましくは３０ｇ／ｍ2以下であり、より具体的には、５ｇ／ｍ2以上８０ｇ／ｍ2以下が好ましく、特に１０ｇ／ｍ2以上３０ｇ／ｍ2以下が好ましい。また、厚みは、０．０５ｍｍ以上が好ましく、より好ましくは０．１ｍｍ以上であり、そして、５．０ｍｍ以下が好ましく、より好ましくは３．０ｍｍ以下であり、より具体的には、０．０５ｍｍ以上５．０ｍｍ以下が好ましく、特に０．１ｍｍ以上３．０ｍｍ以下が好ましい。
中間シート１９は、上記表面シート１６と吸収体１０の間のみに配されてもよいし、吸収体１０と裏面シート１７との間にも配されていてもよく、また、吸収体１０を包むように配されていてもよい。
【００７２】
本発明の吸収性物品としてのおむつ５０は、吸収体１０の作用により、高吸収性能と高吸収速度とを両立し、複雑に起伏する肌面に合わせて変形し、隙間なく面で当接する人体適合性と、着用者の身体の動きに合わせて変形し、その肌面と面で当接した状態を維持する動作追随性とを持ち合わせている。そしておむつ５０は、通常の展開型のおむつと同様に使用できるという汎用性を有している。
【００７３】
上記吸収性物品は、上記の実施形態に制限されるものではなく、別の実施形態として、この種の吸収性物品、例えばパンツ型の使い捨ておむつ、失禁パッド、失禁ライナー等に適用することができる。また、尿に限らずその他、経血、オリモノ、軟便等に対しても効果的である。また、表面シート１６、吸収体１０、裏面シート１７およびサイドシートの他にも用途や機能に合わせ適宜部材を組み込んでもよい。なお、上記実施形態の表面シート１６、吸収体１０および裏面シート１７の材料、製法における条件や、製品の寸法諸元は特に限定されず、通常に用いられている各種材料を用いることができる。
【００７４】
図５は、本発明の吸収体及び吸収性物品の他の実施形態を示す図４相当図である。図５（ａ）に示す使い捨ておむつ１０Ａにおける吸収体１０’は、長手方向の両側部に、長手方向に連続する凸部１２Ａ，１２Ａを備えると共に、ブロック状の凸部１２が、長手方向Ｙに直列してなる列が複数列形成され、各列における横溝１１Ｂの位置が一致している。図５（ｂ）に示す使い捨ておむつ１０Ｂにおける吸収体１０”は、長手方向Ｙに長い形状の凹部１１Ｃが、長手方向Ｙ及び幅方向Ｘに間隔を設けて複数形成されている。
吸収体の作製は、吸水性ポリマーと親水性繊維の混合積繊体でも、親水性繊維シート間に吸水性ポリマー層をサンドウィッチした積層構造体でも良い。上述した実施形態に関し、さらに以下の吸収体及び吸収性物品を開示する。
【００７５】
＜１＞親水性繊維と吸水性ポリマーとを有する吸収体であり、該吸収体の厚みの２０％以上１００％以下の深さの凹部を有する吸収体であって、
前記吸収体における［親水性繊維の質量］／［吸水性ポリマーの質量］で表される質量比が１／５以上１／０．０１以下であり、
前記吸水性ポリマーは、６０％以下の膨潤倍率で、下記組成の人工尿４０ｇの２ｋＰａ加圧下での通液速度が１００ｇ／分以下である吸収体。
人工尿組成：尿素１．９４％，塩化ナトリウム０．８０％，塩化カルシウム０．０６％，硫酸マグネシウム０．１１％，リン酸二水素アンモニウム０．０８５％，リン酸水素二アンモニウム０．０１５％，イオン交換水９６．９９％。
【００７６】
＜２＞前記［親水性繊維の質量］／［吸水性ポリマーの質量］で表される質量比が、１／５以上１／０．０１以下であり、好ましくは１／３以上１／０．１以下であり、より好ましくは１／２以上１／０．５以下である、前記＜１＞に記載の吸収体。
【００７７】
＜３＞前記吸水性ポリマーが、人工尿の最大吸収量が、２４ｇ／ｇ以上４０ｇ／ｇ以下、好ましくは２５ｇ／ｇ以上３８ｇ／ｇ以下、さらに好ましくは２６ｇ／ｇ以上３６ｇ／ｇ以下、特に好ましくは２７ｇ／ｇ以上３４ｇ／ｇ以下である前記＜１＞又は＜２＞に記載の吸収体。
＜４＞前記吸水性ポリマーが、膨潤倍率６０％の状態における、２ｋＰａの荷重下における人工尿４０ｇの２ｋＰａ加圧下の通液速度が、１ｇ／分以上１００ｇ／分以下であり、好ましくは３ｇ／分以上５０ｇ／分以下、より好ましくは５ｇ／分以上５０ｇ／分以下であり、特に好ましくは５ｇ／分以上３０ｇ／分以下である前記＜１＞〜＜３＞のいずれか１に記載の吸収体。
＜５＞前記吸水性ポリマーは、粒径が１５０ミクロン以下の粒子の割合が１％以上１０％以下である前記＜１＞〜＜４＞のいずれか１に記載の吸収体。
【００７８】
＜６＞前記吸水性ポリマーは、可溶分を１％以上１５％以下含んでいる前記＜１＞〜＜５＞のいずれか１に記載の吸収体。
＜７＞平面視した前記吸収体の面積に対して平面視した前記凹部の総面積が１０％以上５０％以下である前記＜１＞〜＜６＞のいずれか１に記載の吸収体。
＜８＞平面視した前記吸収体の面積に対して平面視した前記凹部の総面積がより好ましくは１２％以上４０％以下であり、更に好ましくは１５％以上３５％以下、特に好ましくは２０％以上３５％以下である前記＜１＞〜＜７＞のいずれか１に記載の吸収体。
＜９＞前記吸収体の厚みが０．５ｍｍ以上２０ｍｍ以下である前記＜１＞〜＜８＞のいずれか１に記載の吸収体。
＜１０＞前記吸収体の厚みがより好ましくは１ｍｍ以上１０ｍｍ以下であり、更に好ましくは１．５ｍｍ以上５ｍｍ以下である前記＜１＞〜＜９＞のいずれか１にに記載の吸収体。
【００７９】
＜１１＞前記凹部の深さは、吸収体１０の厚みの、２０％以上１００％以下であり、好ましくは２５％以上１００％以下であり、より好ましくは３０％以上１００％以下、更に好ましくは５０％以上１００％以下、あるいは、２０％以上９０％以下であり、好ましくは２０％以上８０％以下であり、より好ましくは３０％以上８０％以下、更に好ましくは５０％以上８０％以下である前記＜１＞〜＜１０＞のいずれか１に記載の吸収体。
＜１２＞前記凹部の幅は１ｍｍ以上２０ｍｍ以下である前記＜１＞〜＜１１＞のいずれか１に記載の吸収体。
＜１３＞前記凹部の幅は、より好ましくは２ｍｍ以上１５ｍｍ以下であり、更に好ましくは２ｍｍ以上１２ｍｍ以下、特に好ましくは３ｍｍ以上１０ｍｍ以下である前記＜１＞〜＜１２＞いずれか１に記載の吸収体。
＜１４＞前記吸収体は、前記凹部の底部における坪量が、該凹部の底部以外の部分における坪量より低い前記＜１＞〜＜１３＞のいずれか１に記載の吸収体。
＜１５＞前記凹部は、０．２ｃｍ２以上の面積を有する凹部の総面積が、全凹部の総面積の５０％以上１００％以下である前記＜１＞〜＜１４＞のいずれか１に記載の吸収体。
【００８０】
＜１６＞前記吸水性ポリマーが、排泄部領域に１００ｇ／ｍ２以上５００ｇ／ｍ２以下の坪量で存在する前記＜１＞〜＜１５＞のいずれか１に記載の吸収体。
＜１７＞前記排泄部領域の凹部の空間体積は、０．８ｃｍ３以上３０ｃｍ３以下である前記＜１６＞に記載の吸収体。
＜１８＞前記排泄部領域に存在する吸水性ポリマーは、粒径が１５０ミクロン以下の吸水性ポリマーの粒子の割合（微粉含有率）が１％以上１０％以下、より好ましくは２％以上９％以下、更に好ましくは３％以上８％以下である前記＜１６＞又は＜１７＞記載の吸収体。
＜１９＞「排泄部領域の凹部の空間体積」≦「排泄部領域に存在する１５０ミクロン以下の吸水性ポリマーの飽和膨潤体積」の関係を満たす前記＜１６＞〜＜１８＞のいずれか１に記載の吸収体。
【００８１】
＜２０＞肌当接面側に配置される液透過性の表面シートと、
非肌当接面側に配置される液不透過性の裏面シートと、
前記両シートに介在配置される吸収体とを備え、
前記吸収体が、前記＜１＞〜＜１９＞いずれか１に記載の吸収体である吸収性物品。
＜２１＞前記吸収体の前記表面シート側に前記凹部が存在する前記＜２０＞に記載の吸収性物品。
＜２２＞前記吸収体の前記裏面シート側に前記凹部が存在する前記＜２０＞に記載の吸収性物品。
＜２３＞前記表面シートと前記吸収体との間に中間シートが配置される前記＜２０＞〜＜２２＞のいずれか１に記載の吸収性物品。
＜２４＞前記裏面シートと前記吸収体との間に中間シートが配置される前記＜２０＞〜＜２３＞のいずれか１に記載の吸収性物品。
＜２５＞前記中間シートの吸収体側に空間が存在する＜２３＞又は＜２４＞記載の吸収性物品。
【実施例】
【００８２】
以下に、実施例および比較例により本発明をさらに詳細に説明する。本発明はこれらの実施例に限定されるものではない。
【００８３】
Ｉ）吸水性ポリマーの調製
＜合成例１＞
撹拌機、還流冷却管、モノマー滴下口、窒素ガス導入管、温度計を取り付けた５Ｌ容反応容器（アンカー翼使用）に分散剤として花王（株）製のポリオキシエチレンラウリルエーテル硫酸ナトリウム（商品名エマール２０Ｃ）０．１％［対アクリル酸質量］を仕込み、シクロヘキサン１６００ｍＬを加えた。窒素雰囲気下で回転数３００ｒ／ｍｉｎで撹拌し、内温７７℃まで昇温した。
一方、２Ｌ三つ口フラスコ中に、東亞合成（株）製の８０％アクリル酸、イオン交換水を仕込み、氷冷しながら旭硝子（株）製の４８％苛性ソーダ水溶液を滴下し、モノマー水溶液としてのアクリル酸ナトリウム水溶液（７２％中和品，濃度約４８％）１０５４ｇを得た。このモノマー水溶液に、味の素（株）製のＮ−アシル化グルタミン酸ソーダ（商品名アミソフトＧＳ−１１Ｆ）０．２５ｇをイオン交換水４．５ｇに溶解させたものを添加し、暫く撹拌した後、２６４ｇ（以下、モノマー水溶液Ａ）、２６４ｇ（以下、モノマー水溶液Ｂ）、５２８ｇ（以下、モノマー水溶液Ｃ）に三分割した。
次いで、和光純薬工業（株）製の２，２’−アゾビス（２−アミジノプロパン）ジヒドロクロリド（商品名Ｖ−５０）０．２０ｇ、花王（株）製のポリエチレングリコール（ＰＥＧ６０００）０．２０ｇ、イオン交換水１４ｇを混合溶解し、開始剤（Ａ）水溶液を調製した。また、和光純薬工業（株）製の過硫酸ナトリウム０．９０ｇをイオン交換水４０ｇに溶解し、開始剤（Ｂ）水溶液を調製した。さらに、クエン酸チタン水溶液（クエン酸／Ｔｉモル比１．０、固形分１９．０％、Ｔｉ量０．０３９％［対アクリル酸］）を調製した。
モノマー水溶液Ａに開始剤（Ａ）水溶液７．２ｇを加えてモノマーＡを調製し、モノマー水溶液Ｂに開始剤（Ａ）水溶液７．２ｇとクエン酸チタン水溶液１．２ｇを加えてモノマーＢを調製し、モノマー水溶液Ｃに開始剤（Ｂ）水溶液２７ｇとクエン酸チタン水溶液２．５ｇを加えてモノマーＣを調製した。
前述の５Ｌ反応容器のモノマー滴下口からマイクロチューブポンプを用いて、５分以上静置したモノマーＡ、モノマーＢ、モノマーＣを順に約６０分かけて滴下し、その後、開始剤（Ｂ）水溶液１３ｇのみ滴下した。滴下終了１５分後に、架橋剤としてナガセ化成工業（株）製のエチレングリコールジグリシジルエーテル（商品名デナコールＥＸ−８１０）０．０４ｇを水１０ｇに溶解したものを添加した。その後、脱水管を用いて共沸脱水を行い、吸水性ポリマー（ハイドロゲル）の含水量を５０％に調整し、エチレングリコールジグリシジルエーテル（商品名デナコールＥＸ−８１０）０．３３ｇを水１０ｇに溶解したものを添加した。さらに吸水性ポリマー（ハイドロゲル）の含水量３０％まで共沸脱水を行い、冷却後、シクロヘキサンを除き、減圧乾燥させることにより吸水性ポリマーを得た。８５０ミクロンの目開きの篩で粗大粒子を除去することにより吸水性ポリマーを得た。
【００８４】
＜合成例２＞
合成例１の吸水性ポリマーに合成例５で合成した吸水性ポリマーのうちの１５０μｍ以下の微粉を混合した。混合比は、合成例１の吸水性ポリマー／合成例５の１５０μｍ以下の微粉＝１００／５重量比とした。
＜合成例３＞
合成例１の吸水性ポリマー１００重量部、シクロヘキサン２００重量部を攪拌しながら７０〜８０℃に保ち、その後、マレイン酸―アクリル酸塩共重合体のナトリウム塩（ＢＡＳＦ製ソカランＣＰ５、平均分子量７万）の３．２質量％水溶液１００重量部を滴下した。吸水性ポリマーの含水率３５％まで脱水後、シクロヘキサンを除去、乾燥し、吸水性ポリマーを得た。
＜合成例４＞
合成例３において、合成例１の吸水性ポリマーの代わりに、合成例２の吸水性ポリマーを使用した。
【００８５】
＜合成例５＞
撹拌機、還流冷却管、モノマー滴下口、窒素ガス導入管、温度計を取り付けた５Ｌ容反応容器（アンカー翼使用）に分散剤として花王（株）製のポリオキシエチレンラウリルエーテル硫酸ナトリウム（商品名エマール２０Ｃ）０．２％［対アクリル酸質量］を仕込み、シクロヘキサン１６００ｍＬを加えた。窒素雰囲気下で回転数３００ｒ／ｍｉｎで撹拌し、内温７７℃まで昇温した。
一方、２Ｌ三つ口フラスコ中に、東亞合成（株）製の８０％アクリル酸、イオン交換水を仕込み、氷冷しながら旭硝子（株）製の４８％苛性ソーダ水溶液を滴下し、モノマー水溶液としてのアクリル酸ナトリウム水溶液（７２％中和品，濃度約４８％）１０５４ｇを得た。このモノマー水溶液に、味の素（株）製のＮ−アシル化グルタミン酸ソーダ（商品名アミソフトＧＳ−１１Ｆ）０．２５ｇをイオン交換水４．５ｇに溶解させたものを添加し、暫く撹拌した後、２６４ｇ（以下、モノマー水溶液Ａ）、２６４ｇ（以下、モノマー水溶液Ｂ）、５２８ｇ（以下、モノマー水溶液Ｃ）に三分割した。
次いで、和光純薬工業（株）製の２，２’−アゾビス（２−アミジノプロパン）ジヒドロクロリド（商品名Ｖ−５０）０．２０ｇ、花王（株）製のポリエチレングリコール（ＰＥＧ６０００）０．２０ｇ、イオン交換水１４ｇを混合溶解し、開始剤（Ａ）水溶液を調製した。また、和光純薬工業（株）製の過硫酸ナトリウム０．９０ｇをイオン交換水４０ｇに溶解し、開始剤（Ｂ）水溶液を調製した。さらに、クエン酸チタン水溶液（クエン酸／Ｔｉモル比１．０、固形分１９．０％、Ｔｉ量０．０３９％［対アクリル酸］）を調製した。
モノマー水溶液Ａに開始剤（Ａ）水溶液７．２ｇを加えてモノマーＡを調製し、モノマー水溶液Ｂに開始剤（Ａ）水溶液７．２ｇとクエン酸チタン水溶液１．２ｇを加えてモノマーＢを調製し、モノマー水溶液Ｃに開始剤（Ｂ）水溶液２７ｇとクエン酸チタン水溶液２．５ｇを加えてモノマーＣを調製した。
前述の５Ｌ反応容器のモノマー滴下口からマイクロチューブポンプを用いて、５分以上静置したモノマーＡ、モノマーＢ、モノマーＣを順に約６０分かけて滴下し、その後、開始剤（Ｂ）水溶液１３ｇのみ滴下した。滴下終了１５分後に、架橋剤としてナガセ化成工業（株）製のエチレングリコールジグリシジルエーテル（商品名デナコールＥＸ−８１０）０．０４ｇを水１０ｇに溶解したものを添加した。その後、脱水管を用いて共沸脱水を行い、吸水性ポリマー（ハイドロゲル）の含水量を５０％に調整し、エチレングリコールジグリシジルエーテル（商品名デナコールＥＸ−８１０）０．２７ｇを水１０ｇに溶解したものを添加した。さらに吸水性ポリマー（ハイドロゲル）の含水量３０％まで共沸脱水を行い、冷却後、シクロヘキサンを除き、減圧乾燥させることにより吸水性ポリマーを得た。８５０ミクロンの目開きの篩で粗大粒子を除去することにより吸水性ポリマーを得た。
【００８６】
＜合成例６＞
合成例５の吸水性ポリマーに、これとは別に合成した合成例５のポリマーのうちの１５０μｍ以下の微粉を混合した。混合比は、合成例５の吸水性ポリマー／合成例５の１５０μｍ以下の微粉＝１００／８重量比とした。
＜合成例７＞
合成例３において、合成例１の吸水性ポリマーの代わりに、合成例５の吸水性ポリマーを使用し、マレイン酸―アクリル酸塩共重合体のナトリウム塩（ＢＡＳＦ製のソカランＣＰ５、平均分子量７万）の９質量％水溶液を用いた。
＜合成例８＞
撹拌機，還流冷却管，モノマー滴下口，窒素ガス導入管，温度計を取り付けたＳＵＳ３０４製５Ｌ反応容器（アンカー翼使用）に分散剤として日本油脂（株）製のパーソフトＥＬ（ポリオキシエチレン（ＥＯ平均付加モル数３）アルキルエーテル硫酸エステルＮａ）を０．０６％［対アクリル酸重量］と日光ケミカルズ（株）製のニッコールＳＭＴ（アシル化タウリンＮａ）を０．０２５％［対アクリル酸重量］を仕込み、ヘプタン１６００ｍＬを加えた。窒素雰囲気下で回転数３００ｒ／ｍｉｎで撹拌し、内温９０℃まで昇温した。
一方、２Ｌ三つ口フラスコ中に、東亞合成（株）製の８０％アクリル酸、イオン交換水を仕込み、氷冷しながら旭硝子（株）製の４８％苛性ソーダ水溶液を滴下し、モノマー水溶液としてのアクリル酸ナトリウム水溶液（７２％中和品，濃度約４８％）１０５４ｇを得た。
このモノマー水溶液に、味の素（株）製のＮ−アシル化グルタミン酸ソーダ（商品名アミソフトＧＳ−１１Ｆ）０．２５ｇをイオン交換水３ｇに溶解させたものを添加し、暫く撹拌した後、２６４ｇ、２６４ｇ、５２８ｇに三分割した。
次いで、和光純薬工業（株）製の２，２’−アゾビス（２−アミジノプロパン）ジヒドロクロリド（商品名Ｖ−５０）０．０４１ｇ、花王（株）製のポリエチレングリコール（ＰＥＧ６０００）０．２０ｇ、イオン交換水９ｇを混合溶解し、開始剤（Ａ）水溶液を調製した。また、和光純薬工業（株）製の過硫酸ナトリウム０．４９ｇをイオン交換水１０ｇに溶解し、開始剤（Ｂ）水溶液を調製した。さらに、クエン酸チタン水溶液（クエン酸／Ｔｉモル比１．０、固形分１９．０％、Ｔｉ量０．０３９％［対アクリル酸］）を調製した。
三分割したモノマー水溶液の１つ（２６４ｇ）に、開始剤（Ａ）水溶液２．３ｇを加えた（モノマー１）。また、三分割したもう１つのモノマー水溶液（２６４ｇ）に、開始剤（Ａ）水溶液６．９ｇとクエン酸チタン水溶液１．５ｇを加えた（モノマー２）。三分割した残りのモノマー水溶液（５２８ｇ）に、開始剤（Ｂ）水溶液１０．５ｇとクエン酸チタン水溶液３．２ｇを加えた（モノマー３）。
前述の５Ｌ反応容器のモノマー滴下口からマイクロチューブポンプを用いて、５分以上静置したモノマー１、モノマー２、モノマー３を順に約６０分かけて滴下し重合した。モノマー滴下終了後、脱水管を用いて共沸脱水を行い、吸水性ポリマー（ハイドロゲル）の含水量を６０％に調整した。
その後、架橋剤としてナガセ化成工業（株）製のエチレングリコールジグリシジルエーテル（商品名デナコールＥＸ−８１０）０．１２ｇを水１０ｇに溶解したものを添加した。その後、更に共沸脱水を行い、吸水性ポリマーの含水量を３５％に調整した。冷却後、ヘプタンをデカンテーションで除き、乾燥させることにより吸水性ポリマーを得た。８５０ミクロンの目開きの篩で粗大粒子を除去した後、この重合体粒子１００部に対し日本アエロジル（株）製のアエロジル２００の０．５部をドライブレンドすることにより吸水性ポリマーを得た。
【００８７】
＜合成例９＞
撹拌機、還流冷却管、モノマー滴下口、窒素ガス導入管、温度計を取り付けた５Ｌ容反応容器（アンカー翼使用）に分散剤として花王（株）製のポリオキシエチレンラウリルエーテル硫酸ナトリウム（商品名エマール２０Ｃ）０．１１％［対アクリル酸質量］を仕込み、シクロヘキサン１６００ｍＬを加えた。窒素雰囲気下で回転数３００ｒ／ｍｉｎで撹拌し、内温７７℃まで昇温した。
一方、２Ｌ三つ口フラスコ中に、東亞合成（株）製の８０％アクリル酸、イオン交換水を仕込み、氷冷しながら旭硝子（株）製の４８％苛性ソーダ水溶液を滴下し、モノマー水溶液としてのアクリル酸ナトリウム水溶液（７２％中和品，濃度約４８％）１０５４ｇを得た。このモノマー水溶液に、味の素（株）製のＮ−アシル化グルタミン酸ソーダ（商品名アミソフトＧＳ−１１Ｆ）０．１８ｇをイオン交換水３ｇに溶解させたものを添加し、暫く撹拌した後、２６４ｇ（以下、モノマー水溶液Ａ）、２６４ｇ（以下、モノマー水溶液Ｂ）、５２８ｇ（以下、モノマー水溶液Ｃ）に三分割した。
次いで、和光純薬工業（株）製の２，２’−アゾビス（２−アミジノプロパン）ジヒドロクロリド（商品名Ｖ−５０）０．２０ｇ、花王（株）製のポリエチレングリコール（ＰＥＧ６０００）０．２０ｇ、イオン交換水１４ｇを混合溶解し、開始剤（Ａ）水溶液を調製した。また、和光純薬工業（株）製の過硫酸ナトリウム０．４９ｇをイオン交換水１０ｇに溶解し、開始剤（Ｂ）水溶液を調製した。さらに、クエン酸チタン水溶液（クエン酸／Ｔｉモル比１．０、固形分１９．０％、Ｔｉ量０．０３９％［対アクリル酸］）を調製した。
モノマー水溶液Ａに開始剤（Ａ）水溶液７．２ｇを加えてモノマーＡを調製し、モノマー水溶液Ｂに開始剤（Ａ）水溶液７．２ｇとクエン酸チタン水溶液１．５ｇを加えてモノマーＢを調製し、モノマー水溶液Ｃに開始剤（Ｂ）水溶液１０．５ｇとクエン酸チタン水溶液３ｇを加えてモノマーＣを調製した。
前述の５Ｌ反応容器のモノマー滴下口からマイクロチューブポンプを用いて、５分以上静置したモノマーＡ、モノマーＢ、モノマーＣを順に約６０分かけて滴下し重合した。モノマー滴下終了後、脱水管を用いて共沸脱水を行い、吸水性ポリマー（ハイドロゲル）の含水量を６０％に調整し、架橋剤としてナガセ化成工業（株）製のエチレングリコールジグリシジルエーテル（商品名デナコールＥＸ−８１０）０．１８ｇを水１０ｇに溶解したものを添加した。その後、さらに共沸脱水を行い、冷却後、シクロヘキサンを除き、減圧乾燥させることにより吸水性ポリマーを得た。８５０ミクロンの目開きの篩で粗大粒子を除去した後、この重合体粒子１００部に対し日本アエロジル（株）製のアエロジル２００の０．５部をドライブレンドすることにより吸水性ポリマーを得た。
【００８８】
ＩＩ）吸水性ポリマーの評価
合成例１〜９の吸水性ポリマーについて、１）吸水性ポリマーの平均粒子径及び微粉含有率、２）吸水性ポリマーの人工尿の最大吸収量、３）２ｋＰａ加圧下の通液速度、及び４）可溶分の含有率を、それぞれ、後述する方法により測定し、それら結果を、表１に示した。
表１に示す通り、合成例１〜７の吸水性ポリマーは、湿潤倍率が順に５７％、５５％、６０％、５９％、５９％、５５％、５８％で、人工尿４０ｇの２ｋＰａの加圧下での通液速度が１００ｇ／分以下となっている。
【００８９】
【表１】
0005878431.tif 000002
【００９０】
１）吸水性ポリマーの平均粒子径及び微粉含有率の算出方法
平均粒子径の算出方法は、吸水性ポリマー１００ｇをＪＩＳ  Ｚ−８８０１−１９８２準拠の篩（ふるい）を用いて分級し、各フラクションの質量分率より平均粒子径を求める。微粉（目開き１５０ミクロン篩下の吸水性ポリマー）量も分級後の質量分率より求めた。
【００９１】
２）吸水性ポリマーの人工尿の最大吸収量の測定方法
吸水量の測定は、室温（２０±５℃）で、吸水性ポリマー１．００ｇを室温（２０±５℃）の人工尿（０．９％ＮａＣｌ水溶液、大塚製薬製）１５０ｍＬで６０分間膨潤させた後、２５０メッシュの不織布袋に入れ、遠心分離機にて１４３Ｇで１０分間脱水し、脱水後の総質量（全体質量）を測定する。そして、次式（１）に従って、遠心脱水後の人工尿の保持量を測定し、この値を吸水量とする。
【００９２】
【数１】
0005878431.tif 000003
ここで、不織布袋液残り量＝（遠心脱水後の不織布袋質量）−（不織布袋質量）である。
【００９３】
３）２ｋＰａ加圧下の通液速度の測定方法
（ａ）金網（１００メッシュ）付きの円筒（内径６１ｍｍ）を人工尿約３００ｍＬの入ったビーカー内に入れ、吸水性ポリマー０．８０ｇを素早く投入し、０．５〜６０分間浸漬し、静置膨潤させ均一に充填する〔図６（ａ）参照〕。
６０分間浸漬した状態では、吸水性ポリマーの膨潤倍率は１００％となっている。膨潤倍率６０％以下の状態とするためには、目安として、吸水性ポリマーの浸漬時間は３分以内である。
（ｂ）膨潤させた吸水性ポリマーが入ったこの円筒を図６（ｂ）に示すようにビーカーから急いで取り出す。
（ｃ）素早く、この円筒を受け容器（バット）上に置き、ガラスフィルター（ＧＩグレード，外径６０ｍｍ，厚さ５ｍｍ）を載せ、更にその上におもりを載せ、膨潤させた吸水性ポリマーに２ｋＰａの荷重を掛ける〔図６（ｃ）参照〕。
（ｄ）４０ｇの人工尿を一気に注ぎ入れ、液の注入開始時からガラスフィルター上の液がなくなるまでの時間（Ｓ１）を測定する〔図６（ｄ）参照〕。単位は秒である。
尚、（ｂ）から（ｄ）の操作をできるだけ短時間で、目安としては１５秒以内で行う。
また、ブランク試験として、吸水性ポリマーが存在しない状態で、４０ｇの人工尿を一気に注ぎ入れ、液の注入開始時からガラスフィルター上の液がなくなるまでの時間（Ｓ２）を測定する。
そして、次式により２ｋＰａ加圧下の通液速度を算出する。
２ｋＰａ加圧下の通液速度（ｇ／分）＝４０÷（（Ｓ１−Ｓ２）×６０）
【００９４】
膨潤倍率が１００％未満である場合の吸水性ポリマーの膨潤倍率（％）は、「２）吸水性ポリマーの人工尿の最大吸収量の測定方法」において、吸水性ポリマーを人工尿に浸漬する時間（時間t）での吸収量をＶtとすると、下記式で表される。
膨潤倍率（％）＝（Ｖt／Ｖ∞）×１００
ここで、Ｖ∞は吸水性ポリマーの人工尿の最大吸収量である。
また、膨潤倍率が１００％未満である場合の２ｋＰａ加圧下の通液速度は、「３）２ｋＰａ加圧下の通液速度の測定方法」における吸水性ポリマーの浸漬時間を前述の時間tと同じ時間で測定・算出される。
【００９５】
４）可溶分の測定方法
吸水性ポリマー０．５００ｇを１０００ｇの脱イオン水中に分散し、１６時間攪拌した後、吸引濾過した。次に、得られた濾液１０ｇを１００ｍｌビーカーにとり、該濾液に０．０５Ｎ水酸化ナトリウム水溶液２ｍｌ、Ｎ／１００メチルグリコールキトサン水溶液５ｍｌ、および、０．２％トルイジンブルー水溶液３滴を加えた。
次いで、上記ビーカーの溶液を、Ｎ／４００ポリビニル硫酸カリウム水溶液を用いてコロイド滴定し、溶液の色が青色から赤紫色に変化した時点を滴定の終点として滴定量Ｄ（ｍｌ）を求めた。また、濾液１０ｇに代えて脱イオン水１０ｇを用いて同様の操作を行ない、ブランクとして滴定量Ｅ（ｍｌ）を求めた。
そして、これら滴定量と吸水性ポリマーを構成する単量体の平均分子量Ｆとから、次式（２）に従って可溶分（質量％）を算出した。
【数２】
0005878431.tif 000004
【００９６】
ＩＩＩ）吸収体の基本的製造方法
＜吸収体Ａ−１＞
坪量５０ｇ／ｍ2のパルプシートを横幅１００ｍｍ、縦幅３７５ｍｍとなる様にカットした。その上に、坪量が８０／ｍ2となるように吸水性ポリマーを均一に散布し、ローラーで吸水性ポリマーをパルプシートに埋め込んだ（シート１）。
一方、坪量６９ｇ／ｍ2のパルプシートを横幅１００ｍｍ、縦幅３７５ｍｍとなる様にカットし、その上に坪量が１１０ｇ／ｍ2となるように吸水性ポリマーを均一に散布した。さらにその上に、坪量６９ｇ／ｍ2のパルプシート（横幅１００ｍｍ、縦幅３７５ｍｍ）を載せ、その上に坪量が１１０ｇ／ｍ2となるように吸水性ポリマーを均一に散布し、坪量６９ｇ／ｍ2のパルプシート（横幅１００ｍｍ、縦幅３７５ｍｍ）を載せた。このシートからｈ２＝２０ｍｍ，ｈ１＝３０ｍｍの長方形状のピース２４個とｈ２＝２０ｍｍ，ｈ３＝９０ｍｍの長方形状のピース３個を切り抜き、横隙間ｅ＝５ｍｍ、縦間隔ｄ＝５ｍｍで、図７中の吸収体Ａの様にシート１の上に並べた。
この吸収体をマングルでプレス加工した。［親水性繊維の質量］／［吸水性ポリマーの質量］の比は、１／１．５であり、吸収体の厚みは３．３ｍｍで、凹部の深さは、吸収体の厚みの７０％であった。
【００９７】
＜吸収体Ａ−２＞
坪量５０ｇ／ｍ2のパルプシートを横幅１００ｍｍ、縦幅３７５ｍｍとなる様にカットした。その上に、坪量が８０ｇ／ｍ2となるように吸水性ポリマーを均一に散布した、ローラーで吸水性ポリマーをパルプシートに埋め込んだ（シート２）。
一方、坪量５０ｇ／ｍ2のパルプシートを横幅１００ｍｍ、縦幅３７５ｍｍとなる様にカットし、その上に坪量が１１０ｇ／ｍ2となるように吸水性ポリマーを均一に散布した。さらにその上に、坪量６９ｇ／ｍ2のパルプシート（横幅１００ｍｍ、縦幅３７５ｍｍ）を載せ、その上に坪量が１１０ｇ／ｍ2となるように吸水性ポリマーを均一に散布し、坪量６９ｇ／ｍ2のパルプシート（横幅１００ｍｍ、縦幅３７５ｍｍ）を載せた。このシートからｈ２＝２０ｍｍ，ｈ１＝３０ｍｍの長方形状のピース２４個とｈ２＝２０ｍｍ，ｈ３＝９０ｍｍの長方形状のピース３個を切り抜き、横隙間ｅ＝５ｍｍ、縦間隔ｄ＝５ｍｍで、図７中の吸収体Ａの様にシート２の上に並べシート２を作製した。
更に、坪量５０ｇ／ｍ2のパルプシートを幅５ｍｍで切り取り、シート２の凹部に引き詰めピンセットを用いて馴染ませた。
この吸収体をマングルでプレス加工した。［親水性繊維の質量］／［吸水性ポリマーの質量］の比は、１／１．５であり、吸収体の厚みは３．０ｍｍで、凹部の深さは、吸収体の厚みの３８％であった。
【００９８】
＜吸収体Ｂ＞
坪量５０ｇ／ｍ2のパルプシートを横幅１００ｍｍ、縦幅３７５ｍｍとなる様にカットした。その上に、坪量が９０ｇ／ｍ2となるように吸水性ポリマーを均一に散布した。その上に、坪量５７ｇ／ｍ2のパルプシート（横幅１００ｍｍ、縦幅３７５ｍｍ）を載せ、その上に坪量が９１ｇ／ｍ2となるように吸水性ポリマーを均一に散布した。さらにその上に、坪量５７ｇ／ｍ2のパルプシート（横幅１００ｍｍ、縦幅３７５ｍｍ）を載せ、その上に坪量が９１ｇ／ｍ2となるように吸水性ポリマーを均一に散布し、坪量５７ｇ／ｍ2のパルプシート（横幅１００ｍｍ、縦幅３７５ｍｍ）を載せ、シート３を作製した。
このシート３から図７中の吸収体Ｂの様に、ｆ＝５ｍｍ，ｈ４＝５０ｍｍの凹部１２個とｇ＝１０,ｈ５＝５０ｍｍの凹部３個を、ｈ７＝２０ｍｍ、ｈ８＝１５ｍｍ、ｈ６＝２５ｍｍの間隔で切り抜いて（ｈ９＝５０ｍｍ）、シート４とした。このシート４のｆ＝５，ｈ４＝５０ｍｍの凹部１２個に坪量５０ｇ／ｍ2のパルプシートを幅５ｍｍで切り取ったものを引き詰めピンセットを用いて馴染ませ、さらに、その凹部の底部に吸水性ポリマー０．５ｇを均一に散布（１６．７ｇ／ｍ2）した。
この吸収体をマングルでプレス加工した。［親水性繊維の質量］／［吸水性ポリマーの質量］の比は、１／１．５であり、吸収体の厚みは３．０ｍｍで、凹部の深さは、吸収体の厚みの１００％（ｇ＝１０ｍｍ，ｈ５＝５０ｍｍの凹部３個）と７０％（ｆ＝５ｍｍ，ｈ４＝５０ｍｍの凹部１２個）であった。
【００９９】
＜吸収体Ｃ＞
坪量５０ｇ／ｍ2のパルプシート４層の間に、吸水性ポリマーを各層８０ｇ／ｍ2の坪量で散布し（従って、吸水性ポリマーは３層）、横幅１００ｍｍ、縦幅３７５ｍｍとなる様にカットした。
この吸収体を、マングルでプレス加工した。［親水性繊維の質量］／［吸水性ポリマーの質量］の比は、１／１．５であり、吸収体の厚みは２．９ｍｍであった。
【０１００】
ＩＶ）吸収体の製造方法
＜実施例１＞
合成例１の吸水性ポリマーを使用して、吸収体Ａ−１を作製した。
この吸収体を、ホットメルト剤を塗布した坪量１６ｇ／ｍ2のティッシュペーパー（図示せず）で包み、アイロンでホットメルト剤を溶融し、吸収体とティッシュペーパーを接合した。これを表面シートと裏面シートの間に配置し（凹部を衣類側に）、吸収性物品を得た。肌当接面である表面シートには、花王（株）製の商品名メリーズの表面材を用い、液不透過性の裏面シートには、花王（株）製の商品名メリーズのバックシートを用いた。
【０１０１】
＜実施例２＞
合成例５の吸水性ポリマーを使用して、吸収体Ａ−１を作製した。
この吸収体を、ホットメルト剤を塗布した坪量１６ｇ／ｍ2のティッシュペーパー（図示せず）で包み、アイロンでホットメルト剤を溶融し、吸収体とティッシュペーパーを接合した。これを表面シートと裏面シートの間に配置し（凹部を肌側に）、吸収性物品を得た。肌当接面である表面シートには、花王（株）製の商品名メリーズの表面材を用い、液不透過性の裏面シートには、花王（株）製の商品名メリーズのバックシートを用いた。
【０１０２】
＜実施例３＞
合成例５の吸水性ポリマーを使用して、吸収体Ａ−２を作製した。
この吸収体を、ホットメルト剤を塗布した坪量１６ｇ／ｍ2のティッシュペーパー（図示せず）で包み、アイロンでホットメルト剤を溶融し、吸収体とティッシュペーパーを接合した。これを表面シートと裏面シートの間に配置し（凹部を肌側に）、吸収性物品を得た。肌当接面である表面シートには、花王（株）製の商品名メリーズの表面材を用い、液不透過性の裏面シートには、花王（株）製の商品名メリーズのバックシートを用いた。
【０１０３】
＜実施例４＞
実施例１において、合成例１の吸水性ポリマーの代わりに合成例２の吸水性ポリマーを使用した。
＜実施例５＞
実施例１において、合成例１の吸水性ポリマーの代わりに合成例４の吸水性ポリマーを使用した。
＜実施例６＞
実施例１において、合成例１の吸水性ポリマーの代わりに合成例３の吸水性ポリマーを使用し、吸収体の凹部を肌側にした。
【０１０４】
＜実施例７＞
実施例２において、吸収体Ａ−２の代わりに吸収体Ｂを使用した。
＜実施例８＞
実施例７において、合成例５の吸水性ポリマーの代わりに合成例６の吸水性ポリマーを使用した。
＜実施例９＞
実施例７において、合成例５の吸水性ポリマーの代わりに合成例７の吸水性ポリマーを使用した。
【０１０５】
＜比較例１＞
実施例１において、合成例１の吸水性ポリマーの代わりに合成例９の吸水性ポリマーを使用した。
＜比較例２＞
実施例１において、合成例１の吸水性ポリマーの代わりに合成例８の吸水性ポリマーを使用した。
＜比較例３＞
実施例７において、合成例５の吸水性ポリマーの代わりに合成例８の吸水性ポリマーを使用した。
＜比較例４＞
実施例１において、吸収体Ａ−１の代わりに吸収体Ｃを使用した。
【０１０６】
Ｖ）実施例及び比較例の評価
実施例及び比較例で製造した吸収性物品について、下記の評価試験を行い、その結果を表２及び表３に示した。また、実施例及び比較例の吸収性物品について、表２に、排尿部領域における、微粉の膨潤体積、凹部の空間体積及びそれらの比等を併せて示した。
１）＜吸収性物品の吸収容量の測定＞
吸収性物品の吸収容量に関する評価方法を以下に説明する。
２０度に傾けたアクリル板の上に作製した吸収性物品を載せ（腹側端縁部が下方側）、その上にアクリル板と錘をのせて吸収性物品全体に２．０ｋＰａの荷重を加える。この状態で、吸収性物品の上方側の端部から１５０ｍｍの位置に着色した人工尿を一定量、一定間隔ごとに繰り返し注入し、吸収体の下方側の端部から漏れ出すまでの注入量を比較する。試験雰囲気の温度は室温（２０±５℃）、人工尿は室温（２０±５℃）のものを使用する。
比較例４の吸収容量を１．０とした時の相対値を以下の計算式を用いて算出する。
吸収容量（相対値）＝（サンプルの吸収容量）／（比較例２の吸収容量）
【０１０７】
２）＜吸収性物品の液戻り量の測定＞
吸収性物品の液戻り量の測定法を説明する。一例として、乳幼児用紙おむつ（Ｍサイズ）の場合を説明する。
吸収性物品の長手方向において腹側端縁部から１５０ｍｍ、幅方向において中央部に内径３５ｍｍのアクリル製円筒を置き、吸収性物品全体に２．０ｋＰａの荷重を加えながら、着色した人工尿４０ｇを高さ１０ｍｍになるように液を維持しながら注入する。なお、円筒最下部には吸収性物品全体を覆う大きさのアクリル板が備えられている。吸収開始から１０分後に、再度４０ｇを注入する。この操作をさらに２回繰り返し、計１６０ｇの人工尿を注入する。試験雰囲気の温度は室温（２０±５℃）、人工尿は室温（２０±５℃）のものを使用した。
注入完了から１０分後に、アドバンテック社製のろ紙Ｎｏ．４Ａ（１００ｍｍ×１００ｍｍ，質量測定Ｗ１）を１０枚重ねたものを、注入点を中心として吸収性物品上に置く。
厚さ５ｍｍ、１００ｍｍ×１００ｍｍのアクリル板を介して、３．５ｋＰａの圧力を掛け、２分後にろ紙の質量を測定し（Ｗ２）、次式のようにして、液戻り量を算出した。
液戻り量（ｇ）＝加圧後のろ紙の質量（Ｗ２）−最初のろ紙の質量（Ｗ１）
比較例４の液戻り量を１．０とした時の相対値を以下の計算式を用いて算出する。
液戻り量（相対値）＝（サンプルの液戻り量）／（比較例２の液戻り量）
【０１０８】
３）＜吸収性物品の間隙水量の測定＞
２）で液戻り量を測定した後、液戻り量測定部位をはさみで切り取る。この液戻り量測定部位の重さＷ３を測定する。次に、これを２５０メッシュの不織布袋に入れ、遠心分離機にて１４３Ｇで１０分間脱水し、脱水後の液戻り量測定部位の質量（Ｗ４）を測定する。そして、次式に従って、間隙水を算出する。
液戻り量測定部位の間隙水量＝Ｗ３−Ｗ４＋液戻り量
【０１０９】
【表２】
0005878431.tif 000005
【０１１０】
【表３】
0005878431.tif 000006
【０１１１】
表２及び表３の結果に示されるように、実施例１〜６の吸収性物品は、比較例１，２，４と比較し同等以上の吸収容量となっている。これは、凹部によって液が広い範囲で拡散したこと、架橋が弱い（より多く液を吸収できる）吸水性ポリマーを利用できたことによる。また、実施例１，２の吸収性物品は、比較例１，２，４よりも排泄部領域の間隙水が少なく液戻り量が少なくなっている。これは、凹部によって液が広い範囲で拡散したこと、架橋が弱い（より多く液を吸収できる）吸水性ポリマーを利用できたことによる。実施例３〜６の吸収性物品は、比較例２，４よりも排泄部領域の間隙水が多いにも拘わらず液戻り量が少なくなっている。実施例３〜６の吸収性物品では、凹部が実施例１，２と比較し埋まりやすい設計となっており、吸収容量は比較例２や４とほぼ同等であるが、吸水性ポリマーのゲルブロッキングにより間隙水が多くても液戻りしにくい。
【０１１２】
一方、実施例７〜９の吸収性物品は、比較例３，４と比較し、同等以上の吸収容量となっている。これは、凹部によって液が比較的広い範囲で拡散したこと、架橋が弱い（より多く液を吸収できる）吸水性ポリマーを利用できたことによる。また、実施例７〜９の吸収性物品は、比較例３，４よりも排泄部領域の間隙水が多いにも拘わらず液戻り量が少なくなっている。凹部が埋まりやすい設計となっており、吸水性ポリマーのゲルブロッキングにより間隙水が多くても液戻りしにくい。
これらから、凹部を有する吸収体に低膨潤倍率でゲルブロッキングを引き起こす様な架橋が弱い吸水性ポリマーを使用することにより、繰り返しの排せつにおいて、凹部が膨潤した吸水性ポリマーで埋まるまではゲルブロッキングを抑制しつつ液を拡散して高吸収性を発揮し、凹部が膨潤した吸水性ポリマーで埋まるとゲルブロッキングを引き起こし、間隙水を肌側に透過させず低液戻り性を発揮するといった優れた作用効果を奏することが判る。
【符号の説明】
【０１１３】
１０，１０’，１０”  吸収体
１１,１１Ａ,１１Ｂ  凹部
１２  ブロック状の凸部（凹部以外の部分）
２１  親水性繊維
２２  吸水性ポリマー
５０，５０Ａ，５０Ｂ  使い捨ておむつ（吸収性物品）
【図１】
0005878431.tif 000007
【図２】
0005878431.tif 000008
【図３】
0005878431.tif 000009
【図４】
0005878431.tif 000010
【図５】
0005878431.tif 000011
【図６】
0005878431.tif 000012
【図７】
0005878431.tif 000013